(57)【要約】  シート状複合体を備える容器前駆体であって、前記シート状複合体は、前記シート状複合体の外面から前記シート状複合体の内面に向かう一連の層として、ａ）外側ポリマー層、ｂ）色塗布、ｃ）キャリア層、およびｄ）バリア層を含み、前記シート状複合体は、前記容器前駆体の壁面を形成し、前記壁面は、ａ．前記容器前駆体の内側を少なくとも部分的に取り囲み、ｂ．第１の壁面領域および第２の壁面領域を含み、前記第１の壁面領域は、前記シート状複合体のそれぞれにおいて、内側から外側に向かう一連の層として、第１の層、第２の層、および第３の層を部分的に含み、前記第１の壁面領域において、第１の層は第２の層に接合され、第２の層は第３の層に接合され、前記第２の壁面領域は、前記シート状複合体のそれぞれにおいて、内側から外側に向かう一連の層として、第１の層、第２の層および第３の層を部分的に含み、前記第２の壁面領域において、第２の層は第３の層に接合され、少なくとも前記キャリア層および前記バリア層は、前記第１の層、前記第２の層および前記第３の層の中に延在し、前記第１の壁面領域における前記第２の層において、前記キャリア層の層厚は、前記第１の層、前記第３の層またはその両方よりも小さく、前記第２の壁面領域における前記第３の層において、前記キャリア層の層厚は、前記第１の層、前記第２の層またはその両方よりも厚い。本発明は、さらに、容器前駆体から得られる密封容器、および上記シート状複合体と、第１および第２の壁面とを有する密封容器に関する。【選択図】図３
2019531987.tif 000002
【特許請求の範囲】
【請求項１】
シート状複合体（１００）を備える容器前駆体（２００）であって、
前記シート状複合体（１００）は、前記シート状複合体（１００）の外面（１０１）から前記シート状複合体（１００）の内面（１０２）に向かう一連の層として、
ａ）外側ポリマー層（１０３）、
ｂ）色塗布（１０４）、
ｃ）キャリア層（１０５）、および
ｄ）バリア層（１０７）
を含み、前記シート状複合体（１００）は、前記容器前駆体（２００）の壁面を形成し、
前記壁面は
ａ．前記容器前駆体（２００）の内側（２０１）を少なくとも部分的に取り囲み、
ｂ．第１の壁面領域（２０７）および第２の壁面領域（２０８）を含み、
前記第１の壁面領域（２０７）は、前記シート状複合体（１００）のそれぞれにおいて、内側（２０１）から外側に向かう一連の層として、第１の層（３０１）、第２の層（３０２）、および第３の層（３０３）を部分的に含み、
前記第１の壁面領域（２０７）において、前記第１の層（３０１）は前記第２の層（３０２）に接合され、前記第２の層（３０２）は前記第３の層（３０３）に接合され、
前記第２の壁面領域（２０８）は、前記シート状複合体（１００）のそれぞれにおいて、内側（２０１）から外側に向かう一連の層として、前記第１の層（３０１）、前記第２の層（３０２）および前記第３の層（３０３）を部分的に含み、
前記第２の壁面領域（２０８）において、前記第２の層（３０２）は前記第３の層（３０３）に接合され、
少なくとも前記キャリア層（１０５）および前記バリア層（１０７）は、前記第１の層（３０１）、前記第２の層（３０２）および前記第３の層（３０３）の中に延在し、
前記第１の壁面領域（２０７）における前記第２の層（３０２）において、前記キャリア層（１０５）の層厚は、前記第１の層（３０１）、前記第３の層（３０３）またはその両方よりも小さく、
前記第２の壁面領域（２０８）における前記第３の層（３０３）において、前記キャリア層（１０５）の層厚は、前記第１の層（３０１）、前記第２の層（３０２）またはその両方よりも厚い、容器前駆体。
【請求項２】
前記第１の壁面領域（２０７）は前記第２の壁面領域（２０８）に当接する、請求項１に記載の容器前駆体（２００）。
【請求項３】
前記第１の壁面領域（２０７）において、前記第２の層（３０２）における前記キャリア層（１０５）の層厚は、前記第１の層（３０１）、または前記第３の層（３０３）、またはその両層における前記キャリア層（１０５）の層厚の０．０５〜０．９倍である、請求項１又は２に記載の容器前駆体（２００）。
【請求項４】
前記第２の壁面領域（２０８）において、前記第３の層（３０３）における前記キャリア層（１０５）の層厚は、前記第１の層（３０１）、または前記第２の層（３０２）、またはその両層における前記キャリア層（１０５）の層厚の１．１〜２０倍である、請求項１乃至３のいずれか一項に記載の容器前駆体（２００）。
【請求項５】
前記壁面は第３の壁面領域（４０１）を含み、
前記第３の壁面領域（４０１）は、前記シート状複合体（１００）のそれぞれにおいて、内側（２０１）から外側に向かう一連の層として、前記第１の層（３０１）および前記第３の層（３０３）を部分的に含み、
前記第３の壁面領域（４０１）において、前記第１の層（３０１）は前記第３の層（３０３）に接合され、
前記第３の壁面領域（４０１）は前記第１の壁面領域（２０７）に当接する、請求項１乃至４のいずれか一項に記載の容器前駆体（２００）。
【請求項６】
前記外側ポリマー層（１０３）は前記シート状複合体（１００）の最外層である、請求項１乃至５のいずれか一項に記載の容器前駆体（２００）。
【請求項７】
前記色塗布（１０４）は前記キャリア層（１０５）に隣接する、請求項１乃至６のいずれか一項に記載の容器前駆体（２００）。
【請求項８】
前記色塗布（１０４）は、前記色塗布（１０４）の重量を基準にして、少なくとも１種の着色剤を少なくとも４重量％含む、請求項１乃至７のいずれか一項に記載の容器前駆体（２００）。
【請求項９】
前記外側ポリマー層（１０３）は、前記外側ポリマー層（１０３）の重量を基準にして、少なくとも５０重量％のポリエチレンを含む、請求項１乃至８のいずれか一項に記載の容器前駆体（２００）。
【請求項１０】
前記第１の壁面領域（２０７）および前記第２の壁面領域（２０８）は、それぞれ、容器前駆体（２００）の長手方向継ぎ目（２０６）によって構成される、請求項１乃至９のいずれか一項に記載の容器前駆体（２００）。
【請求項１１】
請求項１乃至１０のいずれか一項に記載の容器前駆体（２００）から得られる密封容器（６００）。
【請求項１２】
シート状複合体（１００）を備える密封容器（６００）であって、
前記シート状複合体（１００）は、シート状複合体（１００）の外面（１０１）からシート状複合体（１００）の内面（１０２）に向かう一連の層として、
ａ）外側ポリマー層（１０３）、
ｂ）色塗布（１０４）、
ｃ）キャリア層（１０５）、および
ｄ）バリア層（１０７）
を含み、前記シート状複合体（１００）は、前記密封容器（６００）の壁面を形成し、
前記壁面は、
ａ．前記密封容器（６００）の内側（２０１）を少なくとも部分的に取り囲み、
ｂ．第１の壁面領域（２０７）および第２の壁面領域（２０８）を含み、
前記第１の壁面領域（２０７）は、前記シート状複合体（１００）のそれぞれにおいて、内側（２０１）から外側に向かう一連の層として、第１の層（３０１）、第２の層（３０２）および第３の層（３０３）を部分的に含み、
前記第１の壁面領域（２０７）において、第１の層（３０１）は第２の層（３０２）に接合され、第２の層（３０２）は第３の層（３０３）に接合され、
前記第２の壁面領域（２０８）は、前記シート状複合体（１００）のそれぞれにおいて、内側（２０１）から外側に向かう一連の層として、第１の層（３０１）、第２の層（３０２）、および第３の層（３０３）を部分的に含み、
前記第２の壁面領域（２０８）において、第２の層（３０２）は第３の層（３０３）に接合され、
少なくとも前記キャリア層（１０５）および前記バリア層（１０７）は、第１の層（３０１）、第２の層（３０２）および第３の層（３０３）の中に延在し、
前記第１の壁面領域（２０７）における第２の層（３０２）において、前記キャリア層（１０５）の層厚は、前記第１の層（３０１）、前記第３の層（３０３）またはその両方よりも小さく、
前記第２の壁面領域（２０８）における前記第３の層（３０３）において、前記キャリア層（１０５）の層厚は、前記第１の層（３０１）、前記第２の層（３０２）またはその両方よりも厚い、
密封容器。
【発明の詳細な説明】
【技術分野】
【０００１】
本発明はシート状複合体を備える容器前駆体に関し、前記シート状複合体は前記シート状複合体の外面から前記シート状複合体の内面に向かう一連の層として、
ａ）外側ポリマー層、
ｂ）色塗布、
ｃ）キャリア層、
ｄ）バリア層
を含み、前記シート状複合体は前記容器前駆体の壁面を形成し、前記壁面は、
ａ．前記容器前駆体の内側を少なくとも部分的に取り囲み、
ｂ．第１の壁面領域および第２の壁面領域を含み、
前記第１の壁面領域は、前記シート状複合体のそれぞれにおいて、内側から外側に向かう一連の層として、第１の層、第２の層、および第３の層を部分的に含み、前記第１の壁面領域において、第１の層は第２の層に接合され、第２の層は第３の層に接合され、前記第２の壁面領域は、前記シート状複合体のそれぞれにおいて、内側から外側に向かう一連の層として、第１の層、第２の層および第３の層を部分的に含み、前記第２の壁面領域において、第２の層は第３の層に接合され、少なくとも前記キャリア層および前記バリア層は、前記第１の層、前記第２の層および前記第３の層の中に延在し、前記第１の壁面領域における前記第２の層において、前記キャリア層の層厚は、前記第１の層、前記第３の層またはその両方よりも小さく、前記第２の壁面領域における前記第３の層において、前記キャリア層の層厚は、前記第１の層、前記第２の層またはその両方よりも厚い。本発明は、さらに、前記容器前駆体から得られる密封容器、および上記シート状複合体と、第１および第２の壁面とを有する密封容器に関する。
【背景技術】
【０００２】
しばらくの間、食品は、それらが人間の消費のための食品であろうと、動物の飼料製品であろうと、缶または蓋によって密封された瓶のいずれかに貯蔵することによって保存されてきた。この場合、まず、それぞれのケース内に食品と容器、ここでは瓶または缶を別々に、そして非常に実質的に滅菌し、そして次に食品を容器に導入し、容器を密封することによって、貯蔵寿命を延長し得る。しかしながら、長期間にわたって試みられ、試験されてきた食品の貯蔵寿命を増加させるこれらの手段は、一連の欠点、例えば、その後の別の滅菌の必要性を有する。缶および瓶は、それらの本質的な円筒形状のために、非常に高密度に空間を節約する貯蔵が不可能であるという欠点を有する。さらに、缶および瓶はかなりの固有重量を有し、これは、輸送におけるエネルギー消費の増加につながる。さらに、ガラス、スズ板またはアルミニウムの製造は、目的のために使用される原料がリサイクルされる場合であっても、かなり高いエネルギー消費を必要とする。瓶の場合、悪化要因は輸送費の上昇である。瓶は、通常、ガラス工場で前もって製造され、それから、かなりの輸送量を利用することなく分配される施設に輸送されなければならない。さらに、瓶および缶は、かなりの力を費やすか、または工具の助けを借りて、したがってかなり面倒な方法でしか開くことができない。缶の場合、開封時に生じる鋭いエッジからけがをするリスクが高い。瓶の場合、充填された瓶の充填または開放の過程で、破損したガラスが食品に入ることが繰り返し起こり、これは、最悪の場合、食品の摂取時に体内損傷につながり得る。さらに、缶および瓶の両方は、食品内容物の識別および販売促進のためにラベル付けされなければならない。瓶および缶には、情報および販売促進メッセージを直接印刷することはできない。したがって、実際の印刷に加えて、固定手段、接着剤またはシーラントのように、紙または適切なフィルムのような基材が、その目的のために必要とされる。
【０００３】
他の包装システムは、最低限の減損で長期間にわたって食品を貯蔵するために、従来技術から知られている。これらは、シート状複合体（しばしば、ラミネートとも呼ばれる）から製造される容器である。この種のシート状複合体は、特に国際公開第９０／０９９２６Ａ２号に開示されているように、熱可塑性プラスチック層、容器に寸法安定性を付与する厚紙または紙から通常なるキャリア層、接着促進層、バリア層、およびさらなるプラスチック層から構成されることが多い。キャリア層は、ラミネートから製造された容器に剛性および寸法安定性を与えるので、これらのラミネート容器は上述のガラスおよび瓶と共に開発の一環として見られる。この点で、上述のラミネート容器は、キャリア層のない薄い箔から製造されたパウチおよびバッグとは大きく異なる。
【０００４】
先行技術のラミネート容器は、従来の瓶および缶を超える多くの利点をすでに有している。それにもかかわらず、これらの包装システムの場合でさえも改善の機会がある。ラミネート容器は、数回折り曲げられたラミネートからなり、ラミネートの対向する両端部が互いに重なり合って形成され、第１の例では密封容器のシェル状またはチューブ状の前駆体を形成することを特徴とすることが多い。一方が他方の上に密封された端部領域は長手方向の継ぎ目を形成し、この継ぎ目も密封容器内に存在する。容器の内側および外側の両方において、この長手方向の継ぎ目は、水分がラミネートの層構造、特に、通常、厚紙または板紙からなるキャリア層に浸透できるラミネートの接合部を含む。容器は、水分を含む食品を収容するように設計されているので、少なくとも長手方向の継ぎ目の内側では、これは防止されなければならない。したがって、従来技術では、ポリマー封止ストリップは、長手方向継ぎ目の長さに沿って内側で封止されている。そのような封止ストリップは、容器の製造プロセスにおいて適用される追加の構成要素を構成する。さらに、封止ストリップは封止可能でなければならない。したがって、それは、通常のバリア層とは異なり、単にアルミニウム層だけで構成することはできない。封止ストリップにおいてバリア効果を達成するために、従来技術の封止ストリップは、ＥＶＯＨ層のようなバリア効果を有する封止可能なプラスチックからなることが多い。しかしながら、バリアを形成し得るそのようなプラスチックは比較的高価であり、容器の製造コストを増大させる。また、封止ストリップの両側の長手方向継ぎ目の全長に沿った継ぎ目は、内側、よって食品に面するので、封止ストリップの封止は、水分の侵入を防ぐことのできるように、長手方向の継ぎ目の全長に亘って完全に不透過性でなければならない。
【発明の概要】
【発明が解決しようとする課題】
【０００５】
一般的に言えば、本発明の目的は、従来技術から生じる少なくとも１つの欠点を少なくとも部分的に克服することである。本発明のさらなる目的は、容器または容器前駆体を製造するためのプロセスがより短時間を必要とするか、またはより安価であるか、または成分をより少なくするか、またはそれらの少なくとも２つの組合せからなる群から選択される、容器、容器前駆体またはその両方を提供することである。本発明のさらなる目的は、圧縮に対してより安定な容器を提供することである。本発明のさらなる目的は、より低い不良率で製造し得る容器を提供することである。本発明のさらなる目的は、容器または容器前駆体が容器を内側で封止するための追加のバリアストリップを含まない、容器、容器前駆体、またはその両方を提供することである。本発明のさらなる目的は、容器または容器前駆体を製造するためのプロセスがより少ないダスト生成、またはより少ない騒音発生、または切削工具のより長い耐用年数、またはそれらの少なくとも２つの組合せを含むプロセスからなる群から選択される１つによって特徴付けられる、容器または容器前駆体、またはその両方を提供することである。本発明のさらなる目的は、容器または容器前駆体のキャリア材料の重ねられた削剥領域の間に、できるだけ少ない追加の接合材料、例えば封止層または接着剤がある、容器または容器前駆体またはその両方を提供することである。本発明のさらなる目的は、容器または容器前駆体の削剥加工されたキャリア層の層厚の選択肢がより大きい、容器または容器前駆体、あるいはその両方を提供することである。本発明のさらなる目的は、容器または容器前駆体の継ぎ目、好ましくは長手方向の継ぎ目が、内側または外側または両方の水分の侵入に対してできるだけ良好に保護されている、容器または容器前駆体またはその両方を提供することである。本発明のさらなる目的は、容器の細菌数が同量の滅菌のためにより少ない容器を提供することである。本発明の他の目的は、プロセスの安定性を高めて製造し得る容器または容器前駆体またはその両方を提供することである。本発明のさらなる目的は、継ぎ目に関してより低い製造ばらつきで、好ましくは継ぎ目幅の小さな変動で製造し得る容器または容器前駆体またはその両方を提供することである。本発明のさらなる目的は、２つ以上の上述の利点の組み合わせを有する容器を提供することである。
【課題を解決するための手段】
【０００６】
上記目的の少なくとも１つの少なくとも部分的な達成への貢献は、独立請求項によってなされる。従属請求項は、少なくとも１つの目的の少なくとも部分的な達成に貢献する好ましい実施形態を提供する。本発明の目的の少なくとも１つの達成への貢献は、シート状複合体を含む容器前駆体の第１実施形態によってなされ、前記シート状複合体は、前記シート状複合体の外面から前記シート状複合体の内面に向かう一連の層として、
ａ）外側ポリマー層、
ｂ）色塗布、
ｃ）キャリア層、および
ｄ）バリア層
を含み、前記シート状複合体は前記容器前駆体の壁面を形成し、前記壁面は、
ａ．前記容器前駆体の内側を少なくとも部分的に取り囲み、
ｂ．第１の壁面領域および第２の壁面領域を含み、
前記第１の壁面領域は、前記シート状複合体のそれぞれにおいて、内側から外側に向かう一連の層として、第１の層、第２の層、および第３の層を部分的に含み、前記第１の壁面領域において、第１の層は第２の層に接合され、第２の層は第３の層に接合され、前記第２の壁面領域は、前記シート状複合体のそれぞれにおいて、内側から外側に向かう一連の層として、第１の層、第２の層および第３の層を部分的に含み、前記第２の壁面領域において、第２の層は第３の層に接合され、少なくとも前記キャリア層および前記バリア層は、前記第１の層、前記第２の層および前記第３の層の中に延在し、前記第１の壁面領域における前記第２の層において、前記キャリア層の層厚は、前記第１の層、前記第３の層またはその両方よりも小さく、前記第２の壁面領域における前記第３の層において、前記キャリア層の層厚は、前記第１の層、前記第２の層またはその両方よりも厚い。好ましくは、容器前駆体において、前記シート状複合体の内面は、前記内面の全表面積に基づいて主として前記容器前駆体の内側に面する。
【０００７】
本発明による第２実施形態では、前記容器前駆体が第１実施形態に従って構成され、前記第１の層では前記シート状複合体の前記内面が内側に向かい、前記第２の層では前記シート状複合体の内前記内面が内側から離れる方向に向かい、前記第３の層では前記シート状複合体の前記内面が内側に向かう。
【０００８】
本発明による第３実施形態では、前記容器前駆体が第１実施形態または第２実施形態に従って構成され、前記第１の壁面領域では前記外側ポリマー層および前記色塗布がそれぞれ前記第２の層の中に延在しない。
【０００９】
本発明による第４実施形態では、前記容器前駆体が第１〜第３実施形態のいずれかに従って構成され、前記第１の壁面領域、または前記第２の壁面領域、または前記外側ポリマー層および前記色塗布の両方において、それぞれが前記第３の層の中に延在する。前記第１の壁面領域において、前記外側ポリマー層は前記第１の層内に延在しても、延在しなくてもよく、前記外側ポリマー層は好ましくは前記第１の層内に延在する。
【００１０】
本発明による第５実施形態では、前記容器前駆体は第１〜第４実施形態のいずれかに従って構成され、前記第２の壁面領域において、前記外側ポリマー層および前記色塗布は前記第１の層、または前記第２の層、またはその両方の中に延在しない。
【００１１】
本発明による第６実施形態では、前記容器前駆体が第１〜第５実施形態のいずれかに従って構成され、前記第１の壁面領域は前記第２の壁面領域に当接する。
【００１２】
本発明による第７実施形態では、前記容器前駆体が第１〜第６実施形態のいずれかに従って構成され、前記第１の壁面領域は前記容器前駆体の円周に沿って第１の幅を有し、第１の幅は１〜６ｍｍ、好ましくは１〜５ｍｍ、より好ましくは１〜４ｍｍ、最も好ましくは１〜３ｍｍである。
【００１３】
本発明による第８実施形態では、前記容器前駆体が第１〜第７実施形態のいずれかに従って構成され、前記第２の壁面領域は前記容器前駆体の円周に沿って第２の幅を有し、第２の幅は１〜１０ｍｍ、好ましくは１〜９ｍｍ、より好ましくは１〜８ｍｍ、より好ましくは１〜７ｍｍ、より好ましくは１〜６ｍｍ、より好ましくは１〜５ｍｍ、より好ましくは１〜４ｍｍ、最も好ましくは１〜３ｍｍである。
【００１４】
本発明による第９実施形態では、前記容器前駆体が第１〜第８実施形態のいずれかに従って構成され、前記第１の壁面領域において、前記第２の層における前記キャリア層の層厚は、前記第１の層、前記第３の層またはその両層における前記キャリア層の層厚の、０．０５〜０．９倍、好ましくは０．１〜０．８５倍、より好ましくは０．２〜０．８５倍、より好ましくは０．３〜０．８５倍、より好ましくは０．４〜０．８５倍、さらにより好ましくは０．５〜０．８倍、最も好ましくは０．６〜０．７５倍である。
【００１５】
本発明による第１０実施形態では、前記容器前駆体が第１〜第９実施形態のいずれかに従って構成され、前記第２の壁面領域において、前記第３の層におけるキャリア層の層厚は、前記第１の層、前記第２の層またはその両層における前記キャリア層の層厚の、１．１〜２０倍、好ましくは１．１〜１５倍、より好ましくは１．１〜１０倍、より好ましくは１．１〜５倍、より好ましくは１．１〜３倍、より好ましくは１．１〜２倍、より好ましくは１．２〜１．９倍、さらにより好ましくは１．２〜１．８倍、最も好ましくは１．３〜１．７倍である。
【００１６】
本発明による第１１実施形態では、前記容器前駆体は第１〜第１０実施形態のいずれかに従って構成され、前記第２の壁面領域において前記第１の層は前記第２の層に接合されていない。前記第１の層は好ましくは前記第２の壁面領域において前記第２の層と接触しているが、接合されていない。前記第２の壁面領域では、前記第２の層に面する前記第１の層の表面の、好ましくは少なくとも２０％、より好ましくは少なくとも３０％、より好ましくは少なくとも４０％、より好ましくは少なくとも５０％、より好ましくは少なくとも６０％、より好ましくは少なくとも７０％、さらにより好ましくは少なくとも８０％、さらにより好ましくは少なくとも９０％、最も好ましくは少なくとも９５％が第２の層と接触しており、好ましくは第２の層に接合されていない。また、前記第１の層および前記第２の層は、好ましくは前記第２の壁面領域に当接する少なくとも１つの壁面領域、好ましくは前記第１の壁面領域において互いに接合されるように、互いに保持される。前記第２の壁面領域では、前記第１の層がさらなる実施形態では前記第２の層に接合されていなくてもよく、前記第２の層と接触していなくてもよい。本発明のさらなる実施形態では、前記第１の層および前記第２の層が前記第２の層に面する前記第１の層の表面の、好ましくは少なくとも２０％、より好ましくは少なくとも３０％、より好ましくは少なくとも４０％、より好ましくは少なくとも５０％、より好ましくは少なくとも６０％、より好ましくは少なくとも７０％、さらにより好ましくは少なくとも８０％、さらにより好ましくは少なくとも９０％、最も好ましくは少なくとも９５％で、前記第２の壁面領域で互いに接合される。前記第２の壁面領域における前記第１の層および前記第２の層は、好ましくは一緒にプレスされるか、一緒に封止されるか、またはその両方である。
【００１７】
本発明による第１２実施形態では、前記容器前駆体が第１〜第１１実施形態のいずれかに従って構成され、前記第２の壁面領域において、
ａ）前記第２の層に面する前記第１の層の前記キャリア層の表面、および
ｂ）前記第１の層に面する前記第２の層の前記キャリア層の表面
は被覆層、好ましくは「コーティング」を含まず、被覆層、好ましくは「コーティング」に接合されない。
【００１８】
本発明による第１３実施形態では、前記容器前駆体が第１〜第１２実施形態のいずれかに従って構成され、前記第１の壁面領域では前記第１の層に面する前記第２の層の前記キャリア層の面が被覆層、好ましくは「コーティング」を含まず、被覆層、好ましくは「コーティング」に接合されない。
【００１９】
本発明による第１４実施形態では、前記容器前駆体が第１〜第１３実施形態のいずれかに従って構成され、壁面は第３の壁面領域を含み、前記第３の壁面領域は、前記第１の層および前記第３の層の内側から外側に向かう一連の層として、それぞれ前記シート状複合体を部分的に含み、前記第３の壁面領域では前記第１の層が前記第３の層に接合され、前記第３の壁面領域は前記第１の壁面領域に当接する。
【００２０】
本発明による第１５実施形態では、前記容器前駆体が第１４実施形態に従って構成され、前記第３の壁面領域は前記容器前駆体の円周に沿って第３の幅を有し、第３の幅は１〜１２ｍｍ、好ましくは１〜１１ｍｍ、より好ましくは１〜１０ｍｍ、より好ましくは１〜９ｍｍ、より好ましくは１〜８ｍｍ、より好ましくは１〜７ｍｍ、最も好ましくは１〜６ｍｍの範囲である。
【００２１】
本発明による第１６実施形態では、前記容器前駆体が第１〜第１５実施形態のいずれかに従って構成され、前記外側ポリマー層は前記シート状複合体の最外層である。好ましくは、前記シート状複合体の単一層の各々において、前記シート状複合体の層は前記キャリア層から離れて面する前記外側ポリマー層側の上に前記外側ポリマー層を重ねない。
【００２２】
本発明による第１７実施形態では、前記容器前駆体が第１〜第１６実施形態のいずれかに従って構成され、前記色塗布は前記キャリア層に隣接する。したがって、この好ましい実施形態によれば、前記色塗布と前記キャリア層との間に層は存在しない。
【００２３】
本発明による第１８実施形態では、前記容器前駆体が第１〜第１７実施形態のいずれかに従って構成され、前記キャリア層は、好ましくは板紙、厚紙、および紙、またはそれらの少なくとも２つの組合せからなる群から選択される１つからなる。「紙」、「板紙」および「厚紙」という用語は、本明細書では標準ＤＩＮ６７３５：２０１０の定義に従って使用される。さらに、厚紙は、紙と厚紙の特徴の混合物を示す材料であることが好ましい。さらに、厚紙は、好ましくは１５０〜６００ｇ／ｍ２の坪量を有する。
【００２４】
本発明による第１９実施形態では、前記容器前駆体が第１〜第１８実施形態のいずれかに従って構成され、前記色塗布は前記色塗布の重量を基準にして、少なくとも４重量％、好ましくは少なくとも６重量％、より好ましくは少なくとも８重量％の少なくとも１つの着色剤をそれぞれ含む。
【００２５】
本発明による第２０実施形態では、前記容器前駆体は第１〜第１９実施形態のいずれかに従って構成され、ここで、前記外側ポリマー層は前記外側ポリマー層の重量に基づいて、少なくとも５０重量％、好ましくは少なくとも７５重量％、より好ましくは少なくとも８０重量％のポリエチレンをそれぞれ含む。
【００２６】
本発明による第２１実施形態では、前記シート状複合体は第１〜第２０実施形態のいずれかに従って構成され、ここで、前記色塗布は前記色塗布の重量に基づいて、少なくとも１０重量％、好ましくは少なくとも１５重量％、より好ましくは少なくとも２０重量％のスチレンコポリマーをそれぞれ含む。好ましいスチレンコポリマーは、スチレンアクリレートコポリマーである。
【００２７】
本発明による第２２実施形態では、前記シート状複合体が第１〜第２０実施形態のいずれかに従って構成され、前記色塗布はそれぞれ前記色塗布の重量を基準にして、少なくとも５重量％、好ましくは少なくとも１０重量％、より好ましくは少なくとも１５重量％のポリビニルブチラールを含む。
【００２８】
本発明による第２３実施形態では、前記シート状複合体は第１〜第２０実施形態のいずれかに従って構成され、前記色塗布はそれぞれ前記色塗布の重量に基づいて、少なくとも１０重量％、好ましくは少なくとも１５重量％、より好ましくは少なくとも２０重量％のニトロセルロースを含む。
【００２９】
本発明による第２４実施形態では、前記容器前駆体が第１〜第２３実施形態のいずれかに従って構成され、前記第１の壁面領域および前記第２の壁面領域はそれぞれ、前記容器前駆体の長手方向継ぎ目によって構成される。好ましくは、前記第１の壁面領域、前記第２の壁面領域、および前記第３の壁面領域はそれぞれ、前記容器前駆体の前記長手方向継ぎ目によって構成される。好ましくは、前記シート状複合体が第１の長手方向リムと、さらなる長手方向リムとを含み、前記第１の長手方向リムは前記さらなる長手方向リムに接合され、前記容器前駆体の前記長手方向継ぎ目を形成する。前記第１の長手方向リムおよび前記さらなる長手方向リムは、好ましくは前記シート状複合体の前記外面または前記内面または両方を横切って、前記シート状複合体の対向する端部上に配置される。
【００３０】
少なくとも１つの目的の達成への貢献は、第１〜第２４実施形態のいずれかによる前記容器前駆体から得ることができる密封容器１の第１実施形態によってなされる。前記密封容器は、好ましくは食品を含む。好ましくは、前記容器前駆体から前記密封容器を得ることは、前記シート状複合体を折り曲げ、密封工具で前記容器前駆体を密封することを含む。
【００３１】
本発明の目的の少なくとも１つの達成への貢献は、前記シート状複合体を含む密封容器２の第１実施形態によってなされ、前記シート状複合体は前記シート状複合体の外面からシート状複合体の内面に向かう一連の層として、
ａ）外側ポリマー層、
ｂ）色塗布、
ｃ）キャリア層、および
ｄ）バリア層
を含み、前記シート状複合体は前記容器前駆体の壁面を形成し、前記壁面は、
ａ．前記容器前駆体の内側を少なくとも部分的に取り囲み、
ｂ．第１の壁面領域および第２の壁面領域を含み、
前記第１の壁面領域は、前記シート状複合体のそれぞれにおいて、内側から外側に向かう一連の層として、第１の層、第２の層、および第３の層を部分的に含み、前記第１の壁面領域において、第１の層は第２の層に接合され、第２の層は第３の層に接合され、前記第２の壁面領域は、前記シート状複合体のそれぞれにおいて、内側から外側に向かう一連の層として、第１の層、第２の層および第３の層を部分的に含み、前記第２の壁面領域において、第２の層は第３の層に接合され、少なくとも前記キャリア層および前記バリア層は、前記第１の層、前記第２の層および前記第３の層の中に延在し、前記第１の壁面領域における前記第２の層において、前記キャリア層の層厚は、前記第１の層、前記第３の層またはその両方よりも小さく、前記第２の壁面領域における前記第３の層において、前記キャリア層の層厚は、前記第１の層、前記第２の層またはその両方よりも厚い。前記密封容器の好ましい実施形態では、前記第１の壁面領域、前記第２の壁面領域、および前記第３の壁面領域からなる群から選択される１つ、またはそれらの少なくとも２つの組合せが、前記容器前駆体の実施形態のいずれかに従って設計される。さらに、本発明による前記密封容器の中の前記シート状複合体およびそのいずれかの層は、前記容器前駆体の実施形態のいずれかに従って設計されることが好ましい。したがって、前記容器前駆体の好ましい実施形態の特徴は、前記密封容器の好ましい実施形態にも同様に適用される。
【００３２】
本発明の少なくとも１つの目的の達成への貢献は、前記シート状複合体を含む密封容器３の第１実施形態によってなされ、前記シート状複合体は前記シート状複合体の外面から前記シート状複合体の内面に向かう一連の層として、
ａ）外側ポリマー層、
ｂ）色塗布、
ｃ）キャリア層、および
ｄ）バリア層
を含み、前記シート状複合体は前記密封容器の壁面を形成し、前記壁面は、
ａ．前記密封容器の内側を少なくとも部分的に取り囲み、
ｂ．第１の壁面領域および第２の壁面領域を含み、
前記第１の壁面領域は、内側から外側に向かう一連の層として、第１の層、第２の層、および第３の層を部分的に含み、前記第１の壁面領域において、第１の壁面領域において、第１の層および第２の層は第３の層に接合され、前記第２の壁面領域は、内側から外側に向かう一連の層として、第１の層、第２の層および第３の層を部分的に含み、前記第２の壁面領域において、第２の層は第３の層に接合され、少なくとも前記キャリア層および前記バリア層は前記第１の層、前記第２の層、および前記第３の層の中に延在し、前記第２の壁面領域における前記第３の層において、前記キャリア層の層厚は、第１の層、または第３の層または両方の層列よりも小さい。
前記密封容器の好ましい実施形態では、前記第１の壁面領域、前記第２の壁面領域、および前記第３の壁面領域からなる群から選択される１つ、またはそれらの少なくとも２つの組合せが、前記容器前駆体の実施形態のいずれかに従って設計される。さらに、本発明による前記密封容器の中の前記シート状複合体およびそのいずれかの層は、前記容器前駆体の実施形態のいずれかに従って設計されることが好ましい。したがって、前記容器前駆体の好ましい実施形態の特徴は、前記密封容器の好ましい実施形態にも同様に適用される。
【００３３】
＜色塗布＞
一般に、色塗布は表面上の固体材料であり、固体材料は、少なくとも１つの着色剤を含む。ここで、色塗布は連続的であっても非連続的であってもよい。色塗布が非連続的である場合、１００％未満の表面被覆率を有することが好ましい。ＤＩＮ５５９４３：２００１−１０によれば、着色剤は、すべての着色物質、とりわけ染料および顔料の総称である。好ましい着色剤は顔料である。好ましい顔料は無機顔料または有機顔料またはその両方であり、有機顔料が特に好ましい。本発明に関連して注目される顔料は、特に、ＤＩＮ５５９４３：２００１−１０に記載される顔料および「Ｉｎｄｕｓｔｒｉａｌ  Ｏｒｇａｎｉｃ  Ｐｉｇｍｅｎｔｓ、第３版」（Ｗｉｌｌｙ  Ｈｅｒｂｓｔ，  Ｋｌａｕｓ  Ｈｕｎｇｅｒ  Ｃｏｐｙｒｉｇｈｔ（ｃ）２００４  ＷＩＬＥＹ−ＶＣＨ  Ｖｅｒｌａｇ  ＧｍｂＨ＆Ｃｏ．  ＫＧａＡ，  Ｗｅｉｎｈｅｉｍ  ＩＳＢＮ：３−５２７−３０５７６−９）に記載される顔料である。しかし、他の顔料も同様に考慮され得る。例えば、以下のものは、さらに顕著な適した顔料である。
ｉ．赤またはマゼンタ顔料：ｐｉｇｍｅｎｔ  ｒｅｄ  ３，  ５，  １９，  ２２，  ３１，  ３８，  ４３，  ４８：１，  ４８：２，  ４８：３，  ４８：４，  ４８：５，  ４９：１，  ５３：１，  ５７：１，  ５７：２，  ５８：４，  ６３：１，  ８１，  ８１：１，  ８１：２，  ８１：３，  ８１：４，  ８８，  １０４，  １０８，  １１２，  １２２，  １２３，  １４４，  １４６，  １４９，  １６６，  １６８，  １６９，  １７０，  １７７，  １７８，  １７９，  １８４，  １８５，  ２０８，  ２１６，  ２２６，  ２５７，  ｐｉｇｍｅｎｔ  ｖｉｏｌｅｔ  ３，  １９，  ２３，  ２９，  ３０，  ３７，  ５０  ａｎｄ  ８８；
ｉｉ．青またはシアン顔料：ｐｉｇｍｅｎｔ  ｂｌｕｅ  １，  １５，  １５：１，  １５：２，  １５：３，  １５：４，  １５：６，  １６，  １７−１，  ２２，  ２７，  ２８，  ２９，  ３６  ａｎｄ  ６０；
ｉｉｉ．緑色顔料：ｐｉｇｍｅｎｔ  ｇｒｅｅｎ  ７、２６、３６および５０；
ｉｖ．黄色顔料：ｐｉｇｍｅｎｔ  ｙｅｌｌｏｗ  １，  ３，  １２，  １３，  １４，  １７，  ３４，  ３５，  ３７，  ５５，  ７４，  ８１，  ８３，  ９３，  ９４，  ９５，  ９７，  １０８，  １０９，  １１０，  １２８，  １３７，  １３８，  １３９，  １５３，  １５４，  １５５，  １５７，  １６６，  １６７，  １６８，  １７７，  １８０，  １８５  ａｎｄ  １９３
ｖ．白色顔料：ｐｉｇｍｅｎｔ  ｗｈｉｔｅ  ６，  １８  ａｎｄ  ２１
【００３４】
色塗布は、好ましくは色塗布の重量を基準として、１〜６０重量％、好ましくは全部で３〜５５重量％、より好ましくは全部で５〜５２重量％、最も好ましくは全部で７〜５０重量％の全比率で１種以上の着色剤を含む。
【００３５】
色塗布は、好ましくは少なくとも２つの着色剤、より好ましくは少なくとも３つの着色剤、より好ましくは少なくとも４つの着色剤、さらにより好ましくは少なくとも５つ、最も好ましくは少なくとも６つの着色剤を含む。好ましい実施形態では、第一の色塗布が正確に４つの着色剤または正確に６つの着色剤を含む。好ましい色塗布は、装飾であるか、または複数の装飾、好ましくは複数の同一の装飾を含む。好ましい装飾は、シート状複合体から製造される容器、好ましくは食品容器の装飾である。好ましい装飾は、シート状複合体から製造される食品、好ましくは容器に保存される食品の識別および／または販売促進のための情報を含む。
【００３６】
好ましい色塗布は、色塗布の重量に対して、少なくとも１０重量％、好ましくは少なくとも１５重量％、より好ましくは少なくとも２０重量％、より好ましくは少なくとも３０重量％、最も好ましくは少なくとも４０重量％の比率でポリビニルアセタールを含む。ポリビニルアセタールは、好ましくは色塗布中の結合剤として作用し、これは、好ましくはこのインクを硬化させることによってインクから得られたものである。
【００３７】
別の好ましい色塗布は、色塗布の重量を基準にして、１０〜９０重量％、好ましくは２０〜９０重量％、より好ましくは３０〜９０重量％、より好ましくは４０〜８０重量％、最も好ましくは４５〜７５重量％の比率でニトロセルロースを含む。ニトロセルロースは、好ましくは色塗布中の接合剤として作用し、好ましくはこのインクを硬化させることによってインクから得られたものである。
【００３８】
さらに別の好ましい色塗布は、スチレンコポリマーを、それぞれ色塗布の重量に対して、５〜５０重量％、好ましくは５〜４０重量％、より好ましくは１０〜４０重量％、より好ましくは１５〜４０重量％、最も好ましくは２０〜３０重量％の割合で含む。好ましいスチレンコポリマーは、スチレンアクリレートコポリマーである。好ましくは、スチレンアクリレートコポリマーが顔料の分散を可能にするために高酸を有する。スチレンコポリマーは、好ましくは色塗布中の結合剤として作用し、好ましくはこのインクを硬化させることによってインクから得られたものである。
【００３９】
各々の好ましい色塗布は、抗菌剤、さらなる結合剤、消泡剤、硬化剤、ワックス、レオロジー剤、およびｐＨ調整剤、またはそれらの少なくとも２つの組合せからなる群から選択される１つをさらに含んでもよい。
【００４０】
＜ポリビニルアセタール＞
ポリビニルアセタールは、ポリビニルアルコールとアルデヒドまたはケトンとの反応によって調製される熱可塑性物質である。使用されるアルデヒド、例えばホルムアルデヒド、アセトアルデヒドまたはブチルアルデヒドによれば、種々のポリビニルアセタールが区別される。好ましいポリビニルアセタールは、ポリビニルホルマールおよびポリビニルブチラールである。特に好ましいポリビニルアセタールは、ポリビニルブチラール（ＰＶＢ）である。
【化１】
2019531987.tif 000003
【００４１】
＜外面＞
シート状複合体の外面は、シート状複合体から製造される容器の環境と接するように意図されたシート状複合体の面である。これは、容器の個々の領域において、複合体の様々な領域の外面が互いに対して折り曲げられたり、または互いに接合されたり、例えば、互いに封止されたりしないことを意味するものではない。
【００４２】
＜内面＞
シート状複合体の内面は、シート状複合体から製造される容器内の容器、好ましくは食品の中身と接するように意図されたシート状複合体の面である。
【００４３】
＜積層体＞
２つの層はそれらの互いに対する接着がファンデルワールス引力を超える場合に、互いに接合される。一緒に接合される層は、好ましくは一緒に封止されるか、一緒に接着されるか、または一緒に圧力接合されるか、またはこれらの手段の２つ以上の組み合わせによって接合される。特に明記しない限り、一連の層における積層体は、間接的に、すなわち１つまたは少なくとも２つの中間層を用いて、または直接的に、すなわち中間層を用いずに、互いに続くことができる。これは、特に、別の層の上に重ね合わされた層が存在する表現の場合である。一連の層が層のリストを含む表現は、少なくとも述べられた層が述べられた順序で存在することを意味する。この表現は、必ずしも、これらの層が互いに直接続くことを意味するわけではない。２つの層が互いに隣接しているという言葉は、これらの２つの層が互いに直接に、したがって中間層なしで続くことを意味する。そこで、色塗布を外側ポリマー層に埋め込むことができる。したがって、外側ポリマー層がキャリア層に隣接するシート状複合体の領域と、色塗布がキャリア層に隣接する領域とが存在し得る。しかし、色塗布がキャリア層に隣接する場合、外側ポリマー層は色塗布とキャリア層との間に延在しない。さらに、外側ポリマー層は、好ましくはシート状複合体の外面に向かって色塗布を完全に覆う。２つの領域が互いに当接する表現は、これらの２つの領域が中間領域なしに直接連続していることを手段する。
【００４４】
＜接合＞
接合は、好ましくは封止、接着、および圧力接合、または少なくとも２つのそれらの組み合わせからなる群から選択される。封止の場合、接合は液とその凝固によって作り出される。接着の場合、互いに接合される２つの物体の界面または表面の間に化学結合が形成され、接合が作り出される。封止または接着の場合、封止または接着される表面を一緒に押圧することが、しばしば有利である。２つの層を圧着する好ましい形態は、２つの層のうちの第１の層の第１の表面を、第１の表面の少なくとも２０％、好ましくは少なくとも３０％、より好ましくは少なくとも４０％、より好ましくは少なくとも５０％、より好ましくは少なくとも６０％、より好ましくは少なくとも７０％、さらにより好ましくは少なくとも８０％、さらにより好ましくは少なくとも９０％、最も好ましくは少なくとも９５％にわたって、２つの層のうちの第２の層の第１の層に面する第２の層上に一緒に圧着することである。封止は、好ましくは、加熱し、一方を他方の上に重ね、そして押圧するプロセスステップを含み、プロセスステップは、好ましくはこの順序で互いに続く。別の順序、特に、層を重ね、加熱し、押圧する順序も、考えられる。選択的な加熱は、ポリマー層、好ましくは熱可塑性層、より好ましくはポリエチレン層、またはポリプロピレン層、またはその両方の加熱である。加熱のさらに好ましい形態は、ポリエチレン層を８０〜１４０℃、より好ましくは９０〜１３０℃、最も好ましくは１００〜１２０℃の温度に加熱することである。さらに好ましい加熱形態は、ポリプロピレン層を１２０〜２００℃、より好ましくは１３０〜１８０℃、最も好ましくは１４０〜１７０℃の温度に加熱することである。加熱のさらなる好ましい形態は、ポリマー層の封止温度まで実施される。加熱の好ましい形態は、放射線への暴露によって、高温ガスへの暴露によって、高温固体への接触によって、機械的振動によって、またはこれらの手段の少なくとも２つの組合せによって実施し得る。加熱の特に好ましい形態は、超音波振動の励起によって行われる。
【００４５】
＜キャリア層＞
キャリア層として使用される材料は、このために当業者に知られており、容器がその中身の存在下で本質的にその形を保持する程度まで容器に安定性を与えるのに充分な強度および剛性を有する任意の適当な材料であってよい。本明細書では、このタイプの容器を記述するために、寸法安定性という用語も使用している。特に、キャリア層を含まない箔で作られたバッグおよび容器は、寸法安定性ではない。キャリア層に好ましい材料は、いくつかのプラスチックだけでなく、植物系繊維材料、特に化学パルプ、好ましくは糊付けされ、漂白されたおよび／または未漂白の化学パルプであり、ここでは紙、厚紙および板紙が特に好ましい。キャリア層の単位面積当たりの質量は、好ましくは１２０〜４５０ｇ／ｍ２の範囲、特に好ましくは１３０〜４００ｇ／ｍ２の範囲、最も好ましくは１５０〜３８０ｇ／ｍ２の範囲である。好ましい板紙または厚紙は、一般に、単一または多層構造を有し、１つまたは複数の被覆層で片面または両面を被覆し得る。さらに、好ましい板紙または厚紙の残留水分含量は、それぞれ板紙または厚紙の総重量を基準にして、２０重量％未満、好ましくは２〜１５重量％、特に好ましくは４〜１０重量％である。特に好ましい板紙または厚紙は、多層構造を有する。一般に、板紙または厚紙は、環境に面する表面上に、「紙コーティング」として当業者に知られている副層として、少なくとも１つの、しかし特に好ましくは少なくとも２つの被覆層を有することがさらに好ましい。好ましい板紙または厚紙のスコットボンド値はさらに、１００〜３６０Ｊ／ｍ２、好ましくは１２０〜３５０Ｊ／ｍ２、特に好ましくは１３５〜３１０Ｊ／ｍ２である。上述の範囲を使用することにより、漏れの少ない容器を狭いばらつきで容易に折り曲げることができる複合材料を提供し得る。好ましいキャリア層は、少なくとも１つの表面上に、好ましくは２つの互いに対向する表面の各々上に、被覆層を含む。特に除外される場合を除いて、各キャリア層は、各面に被覆層を含むことが好ましい。キャリア層は一体設計であることが好ましい。
【００４６】
キャリア層は、以下の試験法で提供されるように決定し得る曲げ抵抗を有する。第１の方向において、キャリア層は、好ましくは７０〜７００ｍＮ・ｍ、より好ましくは８０〜６５０ｍＮ・ｍの曲げ抵抗を有する。複数の繊維を有するキャリア層のケースでは、第１の方向が好ましくは繊維の配向方向である。紙および厚紙の製造の分野では、繊維のこの配向方向が走行方向としても知られている。第１の方向に垂直な第２の方向において、複数の繊維を有するキャリア層は、１０〜３５０ｍＮ・ｍ、より好ましくは２０〜３００ｍＮ・ｍの曲げ抵抗をさらに有することが好ましい。キャリア層を有する好ましいシート状複合体は、５０〜８００ｍＮ・ｍ、より好ましくは５０〜７５０ｍＮ・ｍの第１方向の曲げ抵抗を特徴とする。さらに好ましくは、このシート状複合体が５０〜７５０ｍＮ・ｍ、より好ましくは１００〜７００ｍＮ・ｍの第２方向の曲げ抵抗を有する。
【００４７】
＜被覆層＞
好ましい被覆層は、「コーティング」である。紙の製造において、「コーティング」は、無機固体粒子、好ましくは顔料および添加剤を含む被覆層である。「コーティング」は、好ましくは液相として、好ましくは懸濁液または分散液として、紙、板紙または厚紙を含む層の表面に塗布される。好ましい分散液は水性分散液である。好ましい懸濁液は水性懸濁液である。さらに好ましい液相は、無機固体粒子、好ましくは顔料、バインダー、および添加剤を含む。この文脈において、好ましい顔料は、炭酸カルシウム、カオリン、タルク、ケイ酸塩、プラスチック顔料、および酸化チタンからなる群から選択されるものである。好ましいカオリンは焼成カオリンである。好ましい炭酸カルシウムは、大理石、チョークおよび沈降炭酸カルシウム（ＰＣＣ）またはそれらの少なくとも２つの組合せからなる群から選択されるものである。好ましいケイ酸塩は層状ケイ酸塩である。好ましいプラスチック顔料は、球形、好ましくは中空球形である。好ましいバインダーはスチレン−ブタジエン、アクリレート、アクリロニトリル、デンプンおよびポリビニルアルコール、またはそれらの少なくとも２つの組合せからなる群から選択されるものであり、アクリレートが好ましい。好ましいデンプンは、カチオン修飾、アニオン修飾、および断片化、またはそれらの少なくとも２つの組み合わせからなる群から選択されるものである。好ましい添加剤は、レオロジー改質剤、シェーディング染料、蛍光増白剤、蛍光増白剤用担体、凝集剤、脱気剤、および表面エネルギー改質剤、またはそれらの少なくとも２つの組合せからなる群から選択されるものである。好ましい脱気剤は、好ましくはシリコーンもしくは脂肪酸、またはその両方に基づくコーティング着色脱気剤である。好ましい表面エネルギー改質剤は界面活性剤である。
【００４８】
＜バリア層＞
バリア層として使用される材料はこのために当業者に知られており、特に酸素に関して適切なバリア作用を示す任意の材料であってよい。バリア層は、
ａ．プラスチックバリア層、
ｂ．金属層、
ｃ．金属酸化物層、または
ｄ．ａ．〜ｃ．の少なくとも２つの組み合わせ
から選択されることが好ましい。
【００４９】
バリア層は一体設計であることが好ましい。別のａ．によれば、バリア層がプラスチックバリア層である場合、これは、好ましくは少なくとも７０重量％、特に少なくとも８０重量％、最も好ましくは少なくとも９５重量％の、この目的のために、特に、それぞれ、包装容器に適した芳香特性またはガスバリア特性のために当業者に知られている少なくとも１つのプラスチックを含む。ここで使用可能なプラスチック、特に熱可塑性プラスチックは、Ｎ−またはＯ−を含有するプラスチック自体であるか、または２つ以上の混合物である。１５５〜３００℃を超える範囲、好ましくは１６０〜２８０℃の範囲、特に好ましくは１７０〜２７０℃の範囲のプラスチックバリア層の融点が、本発明によれば有利であることを証明できる。好ましい電気絶縁バリア層は、プラスチックバリア層である。
【００５０】
プラスチックバリア層の単位面積当たりの質量は、２〜１２０ｇ／ｍ２の範囲、好ましくは３〜６０ｇ／ｍ２の範囲、特に好ましくは４〜４０ｇ／ｍ２の範囲、さらに好ましくは６〜３０ｇ／ｍ２であることが、さらに好ましい。プラスチックバリア層は、溶融物から、例えば押出し、特に層状押出しによって得られると、さらに好ましい。プラスチックバリア層は、積層によってシート状複合体に導入できると、さらに好ましい。ここで、箔をシート状複合体に組み込むことが好ましい。別の実施形態によれば、プラスチックの溶剤または分散液からの蒸着によって得られるプラスチックバリア層を選択することもできる。
【００５１】
好適なポリマーは、好ましくはその重量平均モル質量が光散乱を用いたゲル浸透クロマトグラフィーによって測定され、３・１０３〜１・１０７ｇ／ｍｏｌの範囲、好ましくは５・１０３〜１・１０６ｇ／ｍｏｌの範囲、特に好ましくは６・１０３〜１・１０５ｇ／ｍｏｌの範囲である。特に使用できる適切なポリマーは、ポリアミド（ＰＡ）またはポリエチレンビニルアルコール（ＥＶＯＨ）またはそれらの混合物である。
【００５２】
ポリアミドの中で、当業者に本発明の使用に適していると思われるＰＡのいずれかを使用することが可能である。ここで、ＰＡ６、ＰＡ６．６、ＰＡ６．１０、ＰＡ６．１２、ＰＡ１１もしくはＰＡ１２、またはそれらの少なくとも２つの混合物が、特に言及されるべきであり、ここではＰＡ６およびＰＡ６．６が特に好ましく、ＰＡ６がさらに好ましい。ＰＡ６は、例えば、Ａｋｕｌｏｎ（Ｒ）、Ｄｕｒｅｔｈａｎ（Ｒ）およびＵｌｔｒａｍｉｄ（Ｒ）の商標で市販されている。他の好適な材料は、ＭＸＤ６、Ｇｒｉｖｏｒｙ（Ｒ）、およびＳｅｌａｒ（Ｒ）ＰＡなどの非晶質ポリアミドである。ＰＡの濃度は、１．０１〜１．４０ｇ／ｃｍ３の範囲、好ましくは１．０５〜１．３０ｇ／ｃｍ３の範囲、特に好ましくは１．０８〜１．２５ｇ／ｃｍ３の範囲であることがさらに好ましい。ＰＡの粘度数は、１３０〜１８５ｍｌ／ｇの範囲、好ましくは１４０〜１８０ｍｌ／ｇの範囲であることがさらに好ましい。
【００５３】
使用可能なＥＶＯＨは、当業者には本発明の使用に適していると思われる任意のＥＶＯＨである。ここでの例は、特に、ベルギーのＥＶＡＬ  Ｅｕｒｏｐｅ  ＮＶからの商標ＥＶＡＬＴＭで、複数の異なる実施形態で商業的に入手可能であり、例は、グレードＥＶＡＬＴＭ  Ｆ１０４ＢおよびＥＶＡＬＴＭ  ＬＲ１７１Ｂである。好ましいＥＶＯＨは、以下の特性の少なくとも１つ、２つ、複数、またはすべてを有する：
−エチレン含有量は、２０〜６０モル％、好ましくは２５〜４５モル％の範囲である；
−濃度は、１．０〜１．４ｇ／ｃｍ３、好ましくは１．１〜１．３ｇ／ｃｍ３である；
−融点は、１５５〜２３５℃、好ましくは１６５〜２２５℃の範囲である；
−ＭＦＲ（ＴＭ（ＥＶＯＨ）＜２３０℃の場合は２１０℃／２．１６ｋｇ、２１０℃＜ＴＭ（ＥＶＯＨ）＜２３０℃の場合は２３０℃／２．１６ｋｇ）は、１〜２５ｇ／１０分、好ましくは２〜２０ｇ／１０分の範囲である；
−酸素透過速度は、０．０５〜３．２ｃｍ３・２０μｍ／ｍ２・ｄａｙ・ａｔｍの範囲、好ましくは０．１〜１ｃｍ３・２０μｍ／ｍ２・ｄａｙ・ａｔｍの範囲である。
【００５４】
別のｂ．によれば、バリア層は金属層である。好適な金属層は、原則として当業者に知られており、光および酸素に対して高い不透過性を提供し得る金属を使用する任意の層である。好ましい実施形態によれば、金属層は、例えば物理気相堆積プロセスの後に、膜または堆積層の形態をとることができる。金属層は、連続層であることが好ましい。別の好ましい実施形態によれば、金属層の厚さは、３〜２０μｍの範囲、好ましくは３．５〜１２μｍの範囲、特に好ましくは４〜１０μｍの範囲である。
【００５５】
好ましくは、選択される金属がアルミニウム、鉄または銅である。好ましい鉄層は、例えば箔の形態の鋼層であり得る。金属層は、アルミニウムを用いた層であることがさらに好ましい。アルミニウム層は、有利にはアルミニウム合金、例えばＡｌＦｅＭｎ、ＡｌＦｅ１．５Ｍｎ、ＡｌＦｅＳｉまたはＡｌＦｅＳｉＭｎからなることができる。純度は、通常、アルミニウム層全体に対して９７．５％以上、好ましくは９８．５％以上である。特定の実施形態では、金属層はアルミニウム箔からなる。好適なアルミニウム箔の延伸性は１％を超え、好ましくは１．３％を超え、特に好ましくは１．５％を超え、それらの引張強度は３０Ｎ／ｍｍ２を超え、好ましくは４０Ｎ／ｍｍ２を超え、特に好ましくは５０Ｎ／ｍｍ２を超える。好適なアルミニウム箔は、ピペット試験において３ｍｍを超える、好ましくは４ｍｍを超える、特に好ましくは５ｍｍを超える液滴サイズを示す。アルミニウム層またはアルミニウム箔の製造に適した合金は、Ｈｙｄｒｏ  Ａｌｕｍｉｎｉｕｍ  Ｄｅｕｔｓｃｈｌａｎｄ  ＧｍｂＨまたはＡｍｃｏｒ  Ｆｌｅｘｉｂｌｅｓ  Ｓｉｎｇｅｎ  ＧｍｂＨからＥＮ  ＡＷ  １２００、ＥＮ  ＡＷ  ８０７９またはＥＮ  ＡＷ  ８１１１として市販されている。好ましい導電性バリア層は、金属バリア層、特に好ましくはアルミニウムバリア層である。
【００５６】
金属箔がバリア層として使用される場合、金属箔と最も近いポリマー層との間の金属箔の片側または両側に接着促進層を設けることができる。しかし、本発明の容器の特定の実施形態によれば、金属箔と最も近いポリマー層との間の金属箔のいずれの側にも接着促進層は設けられていない。
【００５７】
また、別のｃ．によれば、バリア層として金属酸化物層を選択することがさらに好ましい。使用できる金属酸化物層は当業者によく知られており、光、水蒸気および／またはガスに関してバリア効果を達成するのに適していると思われる任意の金属酸化物層である。特に、上述の金属アルミニウム、鉄または銅をベースとする金属酸化物層、およびチタンまたは酸化ケイ素の化合物をベースとする金属酸化物層が好ましい。金属酸化物層は、例えば、配向ポリプロピレンフィルムなどのプラスチック層上に蒸気から金属酸化物を堆積させることによって製造される。このための好ましいプロセスは、物理気相堆積である。
【００５８】
別の好ましい実施形態によれば、金属層または金属酸化物層は、１つまたは複数のプラスチック層と金属層との複合層の形態をとることができる。このタイプの層は例えば、プラスチック層、例えば、延伸ポリプロピレンフィルム上への金属の蒸着によって得ることができる。このための好ましいプロセスは、物理気相堆積である。
【００５９】
＜ポリマー層＞
本発明による好ましいシート状複合体では一連の層が内側ポリマー層をさらに含み、内側ポリマー層はキャリア層から離れて面するバリア層の側面上にバリア層を重ねる。好ましくは、内側ポリマー層は、メタロセン触媒を用いて製造されたポリマーを、それぞれ、内側ポリマー層の全重量を基準として、１０〜９０重量％、好ましくは２５〜９０重量％、より好ましくは３０〜８０重量％含む。メタロセン触媒の手段により製造される好ましい重合体はｍＰＥである。加えて、または代わりに、内側ポリマー層は好ましくはポリマーブレンドを含み、ポリマーブレンドはそれぞれポリマーブレンドの総重量に基づいて、１０〜９０重量％、好ましくは２５〜９０重量％、より好ましくは３０〜８０重量％のｍＰＥ、および少なくとも１０重量％、好ましくは少なくとも１５重量％、より好ましくは少なくとも２０重量％のさらなるポリマーを含む。本発明による好ましいシート状複合体では、一連の層は、キャリア層とバリア層との間に配置される中間ポリマー層をさらに含む。
【００６０】
以下の仕様は、好ましくは内側ポリマー層、外側ポリマー層および中間ポリマー層のいずれか、またはそれらの少なくとも２つの組み合わせに対して有効である。しかし、シート状複合体およびシート状複合体前駆体は、以下の仕様も有効であるさらなるポリマー層を含んでもよい。ポリマー層は、さらなる成分を含むことができる。これらのポリマー層は、押出しプロセスにおいて一連の層に導入されるか、またはそれぞれ塗布されることが好ましい。ポリマー層のさらなる成分は、好ましくは層として塗布された場合にポリマー溶融物の挙動に悪影響を及ぼさない成分である。さらなる成分は例として、無機化合物、例えば、金属塩またはさらなるプラスチック、例えば、さらなる熱可塑性プラスチックであり得る。しかしながら、さらなる成分が充填剤または顔料、例えばカーボンブラックまたは金属酸化物であることも考えられる。さらなる成分に使用できる適切な熱可塑性樹脂は特に、良好な押出特性によって容易に加工可能なものである。この文脈で好適な材料は連鎖重合によって得られるポリマー、特にポリエステルまたはポリオレフィンであり、ここでは環状オレフィンコポリマー（ＣＯＣ）、および多環式オレフィンコポリマー（ＰＯＣ）、特にポリエチレンおよびポリプロピレンが特に好ましく、ここではポリエチレンが非常に特に好ましい。ポリエチレンの中で、ＨＤＰＥ、ＭＤＰＥ、ＬＤＰＥ、ＬＬＤＰＥ、ＶＬＤＰＥおよびＰＥ、ならびにそれらの少なくとも２つの混合物が好ましい。少なくとも２種の熱可塑性樹脂の混合物を使用することも可能である。別の好ましいポリオレフィンは、ｍ−ポリオレフィンである。好適なポリマー層のメルトフローレート（ＭＦＲ）は、１〜２５ｇ／１０分の範囲、好ましくは２〜２０ｇ／１０分の範囲、特に好ましくは２．５〜１５ｇ／１０分の範囲であり、それらの密度は０．８９０ｇ／ｃｍ３〜０．９８０ｇ／ｃｍ３の範囲、好ましくは０．８９５ｇ／ｃｍ３〜０．９７５ｇ／ｃｍ３の範囲、より好ましくは０．９００ｇ／ｃｍ３〜０．９７０ｇ／ｃｍ３の範囲、または０．９１０ｇ／ｃｍ３〜０．９３５ｇ／ｃｍ３の範囲、好ましくは０．９１２ｇ／ｃｍ３〜０．９３２ｇ／ｃｍ３の範囲であり、より好ましくは、０．９１５ｇ／ｃｍ３〜０．９３０ｇ／ｃｍ３の範囲である。ポリマー層は、好ましくは少なくとも１つの８０〜１５５℃の範囲の融点を有し、好ましくは９０〜１４５℃の範囲であり、特に好ましくは９５〜１３５℃の範囲である。好ましいポリマー層は、ポリオレフィン層、好ましくはポリエチレン層またはポリプロピレン層またはその両方である。
【００６１】
＜ｍ−ポリオレフィン＞
ｍ−ポリオレフィンは、メタロセン触媒を用いて製造されるポリオレフィンである。メタロセンは、２つの有機配位子、例えばシクロペンタジエニル配位子の間に配置された中心金属原子が存在する有機金属化合物である。好ましいｍ−ポリオレフィンは、ｍ−ポリエチレン（ｍＰＥ）またはｍ−ポリプロピレンまたはその両方である。さらに好ましいｍ−ポリエチレンは、ｍＬＤＰＥ、ｍＬＬＤＰＥ、およびｍＨＤＰＥ、またはそれらの少なくとも２つの組合せからなる群から選択される１つである。
【００６２】
＜内側ポリマー層＞
好ましい実施形態では、内側ポリマー層がメタロセン触媒を用いて製造されたポリマーを、内側ポリマー層の全重量を基準にして、１０〜５０重量％、好ましくは１５〜４５重量％、より好ましくは２０〜４０重量％、最も好ましくは２５〜３５重量％含む。別の好ましい実施形態では、内側ポリマー層がメタロセン触媒を用いて製造されたポリマーを、内側ポリマー層の全重量を基準にして、２０〜９０重量％、好ましくは３０〜９０重量％、より好ましくは４０〜９０重量％、より好ましくは５０〜９０重量％、より好ましくは６０〜９０重量％、最も好ましくは７０〜８５重量％含む。
【００６３】
内側ポリマー層は、ｍＰＥおよびさらなるポリマーを含むポリマーブレンドからなることが好ましい。好ましいさらなるポリマーは、ＰＥ、ＬＤＰＥおよびＬＬＤＰＥ、またはそれらの組み合わせから選択される１つである。好ましい実施形態では、ポリマーブレンドがポリマーブレンドの全重量に基づいて、１０〜５０重量％、好ましくは１５〜４５重量％、より好ましくは２０〜４０重量％、最も好ましくは２５〜３５重量％のｍＰＥと、少なくとも５０重量％、好ましくは少なくとも５５重量％、より好ましくは少なくとも６０重量％、最も好ましくは少なくとも６５重量％のさらなるポリマーとを含む。別の好ましい実施形態では、ポリマーブレンドがポリマーブレンドの全重量に基づいて、２０〜９０重量％、好ましくは３０〜９０重量％、より好ましくは４０〜９０重量％、より好ましくは５０〜９０重量％、より好ましくは６０〜９０重量％、最も好ましくは７０〜８５重量％、および少なくとも１０重量％、好ましくは少なくとも１５重量％のさらなるポリマーを含む。ここで、ポリマーブレンド中のｍＰＥおよびさらなるポリマーの割合は、好ましくはこれらの割合の合計が１００重量％であるように組み合わせられる。それぞれの場合において、ポリマーブレンド中のｍＰＥおよびさらなるポリマーの好ましい割合は、その割合の合計が１００重量％以下であるような方法で組み合わされる。シート状複合体の内面は、内側ポリマー層のバリア層とは反対側の面であることが好ましい。ここで、シート状複合体の内面は、好ましくはシート状複合体から製造される容器内で、主として内向きに面する、すなわち、特に、容器内に収容された食品と直接接する表面である。
【００６４】
＜外側ポリマー層＞
外側ポリマー層は、好ましくはポリエチレンまたはポリプロピレンまたはその両方を含む。ここで、好ましいポリエチレンは、ＬＤＰＥ、ｍＰＥおよびＨＤＰＥまたはそれらの混合物である。好ましい外側ポリマー層は、それぞれＬＤＰＥの外側ポリマー層の重量を基準にして、少なくとも５０重量％、好ましくは少なくとも６０重量％、より好ましくは７０重量％、より好ましくは９０重量％、最も好ましくは９０重量％のＬＤＰＥを含む。
【００６５】
＜融点＞
好ましいｍ−ポリオレフィンは、少なくとも１つの第１の融点および１つの第２の融点を特徴とする。ｍ−ポリオレフィンは、第１および第２の融点に加えて、第３の融点を特徴とすることが好ましい。好ましい第１の融点は、８４〜１０８℃、好ましくは８９〜１０３℃、より好ましくは９４〜９８℃の範囲である。好ましいさらなる融点は、１００〜１２４℃、好ましくは１０５〜１１９℃、より好ましくは１１０〜１１４℃の範囲である。
【００６６】
＜接着、接着促進層＞
互いに隣接しないシート状複合体の層の間に、接着促進層を配置できる。特に、バリア層と内側ポリマー層またはキャリア層とバリア層との間に接着促進層を配置できる。接着促進層において接着促進剤として使用できるプラスチックは、適当な官能基を用いた官能化によって、それぞれの隣接する層の表面へのイオン結合または共有結合の生成を介して、確実な結合を生成するのに好適ないずれかのものである。材料は、エチレンとアクリル酸またはメタクリル酸、クロトン酸、アクリレート、アクリレート誘導体、または二重結合を含むカルボン酸無水物、例えば無水マレイン酸、またはそれらの少なくとも２つなどのアクリル酸との共重合によって得られる官能化ポリオレフィンであることが好ましい。これらの中で、好ましくはポリエチレン−無水マレイン酸グラフトポリマー（ＥＭＡＨ）、エチレン−アクリル酸コポリマー（ＥＡＡ）またはエチレン−メタクリル酸コポリマー（ＥＭＡＡ）であり、これらは例えば、ＤｕＰｏｎｔによるＢｙｎｅｌ（Ｒ）およびＮｕｃｒｅｌ（Ｒ）０６０９ＨＳＡまたはＥｘｘｏｎＭｏｂｉｌ  ＣｈｅｍｉｃａｌｓによるＥｓｃｏｒ（Ｒ）６０００ＥｘＣｏの商標で市販されている。
【００６７】
本発明によれば、キャリア層、高分子層またはバリア層と、それぞれの最も近い層と、の間の接着は、少なくとも０．５Ｎ／１５ｍｍ、好ましくは少なくとも０．７Ｎ／１５ｍｍ、特に好ましくは少なくとも０．８Ｎ／１５ｍｍであることが好ましい。ポリマー層とキャリア層との間の接着は、少なくとも０．３Ｎ／１５ｍｍ、好ましくは少なくとも０．５Ｎ／１５ｍｍ、特に好ましくは少なくとも０．７Ｎ／１５ｍｍであることが好ましい。バリア層とポリマー層との間の接着力は、少なくとも０．８Ｎ／１５ｍｍ、好ましくは少なくとも１．０Ｎ／１５ｍｍ、特に好ましくは少なくとも１．４Ｎ／１５ｍｍであることがさらに好ましい。バリア層が接着促進層を介して間接的にポリマー層に続く場合、バリア層と接着促進層との間の接着は、少なくとも１．８Ｎ／１５ｍｍ、好ましくは少なくとも２．２Ｎ／１５ｍｍ、特に好ましくは少なくとも２．８Ｎ／１５ｍｍであることが好ましい。特定の実施形態では、個々の層間の接着力が非常に強いので、接着試験はキャリア層の引き裂きをもたらし、これはキャリア層として板紙または厚紙が繊維を引き裂く場合に使用される用語である。
【００６８】
＜容器前駆体＞
容器前駆体は、密封容器の製造中に製造される密封容器の前駆体である。ここでの容器前駆体は、大きさに合わせて切る形態のシート状複合体を含む。好ましい容器前駆体は所定の大きさに切断されており、単一の密封容器を製造するように設計されている。所定の大きさに切断され、単一の密封容器の製造のために設計された好ましい容器前駆体のために使用される別の語は、ジャケットまたはスリーブとも呼ばれる。ここで、ジャケットまたはスリーブは、折り曲げられたシート状複合体を含む。ジャケットまたはスリーブは、さらに、長手方向の継ぎ目を含み、上部領域および基部領域において開いている。管という語はしばしば、所定の大きさに切断され、複数の密封容器を製造するように設計された典型的な容器前駆体に使用される。
【００６９】
好ましい容器前駆体は、シート状複合体が少なくとも１回、好ましくは少なくとも２回、より好ましくは少なくとも３回、最も好ましくは少なくとも４回折り曲げられ、それによって長手方向の折り目が得られるような様式で本発明によるシート状複合体を含む。好ましい容器前駆体は一体設計である。容器前駆体の底部領域は、容器前駆体の横方向領域と一体設計であることが特に好ましい。
【００７０】
＜容器＞
本密封容器は複数の異なった形状を有し得るが、本質的に直方体である構成が好ましい。さらに、容器の全領域がシート状複合体から構成されていてもよいし、または容器が２つまたは複数の部分からなる構成を有していてもよい。複数の部品からなる構成の場合、他の材料もシート状複合体と並んで使用されることが考えられ、例えば、容器の上部または底部領域に特に使用できるプラスチックである。しかしながら、ここでは、容器の面積の少なくとも５０％、特に少なくとも７０％、より好ましくは少なくとも９０％がシート状複合体から構成されることが好ましい。容器はさらに、内容物を排出するための装置を含むことができる。これは、一例として、プラスチックから形成され、容器の外側に適用され得る。また、この装置は、「直接射出成形」によって容器に一体化されていることも考えられる。好ましい実施形態によれば、本発明の容器は、少なくとも１つの折り曲げられたエッジ、好ましくは４〜２２、またはさらにより折り曲げられたエッジ、特に好ましくは７〜１２の折り曲げられたエッジを有する。本発明の目的のために、折り曲げられたエッジという表現は、領域が折り曲げられるときに生成される領域に適用される。言及され得る折り曲げられたエッジの例は、容器の２つのそれぞれの壁面領域が交わる長手方向領域である。これらのエッジは、長手方向エッジとも呼ばれる。容器内の容器壁は、好ましくはエッジによって囲まれた容器の領域である。密封容器は、シート状複合体と一体設計ではない基部、シート状複合体と一体設計ではない蓋、またはその両方を含まないことが好ましい。
【００７１】
＜食品＞
好ましい密封容器には食品が含まれる。食品とみなすことができる材料は、人間が消費するために、また動物が消費するために、当業者に知られている固体または液体食品のいずれかである。好ましい食品は５℃を超える液体であり、例えば、乳製品、スープ、ソース、および非炭酸飲料である。容器や容器前駆体の充填には様々な方法がある。第１の可能性は、食品と容器または容器前駆体とが別々にされ、充填プロセスの前に、容器または容器前駆体をＨ２Ｏ２、紫外線または他の好適な高エネルギー放射線、プラズマまたはそれらの少なくとも２つの組合せなどの好適な手段を介して可能な限り最大限に滅菌し、さらに食品を加熱して、次いで容器または容器前駆体に充填される。この充填方法は、しばしば「無菌充填」と呼ばれ、本発明によれば好ましい。広く使用されている別の手法では、無菌充填に加えて、または無菌充填の代わりに、食品を充填した容器または容器前駆体を加熱して、細菌の数を減らす。これは、好ましくは低温殺菌またはオートクレーブによって達成される。この方法では、滅菌されていない食品および容器または容器前駆体を使用することもできる。
【００７２】
＜孔開け補助具＞
密封容器の開放を容易にするために、キャリア層は、少なくとも１つの孔を含むことができる。特定の実施形態では、孔は孔被覆層として、少なくともバリア層、好ましくはポリマー層、特に好ましくは外側ポリマー層、内側ポリマー層、および中間ポリマー層のうちの１つ、またはそれらのうちの少なくとも２つの組み合わせによって被覆されている。さらに、１つ以上のさらなる層、特に接着促進層が、上述の層の間に提供されてもよい。ここで、孔被覆層は、孔によって形成される面積の少なくともある程度、好ましくは少なくとも３０％、好ましくは少なくとも７０％、特に好ましくは少なくとも９０％互いに接合されていることが好ましい。特定の実施形態によれば、孔はシート状複合体全体を貫通し、孔を封止する密封装置または開口装置によって覆われることが好ましい。好ましい実施形態に関連して、キャリア層に設けられた孔は当業者に知られている任意の形を有することができ、様々な密封具、飲用ストロー、または開封補助具に適している。密封容器の開放は、主として、少なくともある程度、孔を覆う孔被覆層を破壊することによって達成される。この破壊は、切断、容器へのプレス、または容器からの引き抜きによって達成し得る。破壊は容器に接合され、孔の領域に、大部分は孔の上方に配置された開放可能な密封体を介して、または孔を覆う孔被覆層を通って押し出される飲用ストローを介して達成し得る。
【００７３】
＜削剥＞
本発明によれば、キャリア層は、第２の層の第１の壁面領域で削剥されることが好ましい。さらに、キャリア層は、第１の層および第２の層の第２の壁面領域で削剥されることが好ましい。削剥は、層の層厚を減少させるための当業者に公知のプロセスステップであり、層は、好ましくはキャリア層、より好ましくは厚紙、板紙、および紙からなる群から選択される。削剥は、好ましくは機械加工工具、または切削工具、またはその両方を使用して実施される。好ましい機械加工工具は回転工具である。好ましい回転工具は、ナイフ、好ましくはポットナイフ、またはフライス工具、またはその両方である。さらに好ましい機械加工工具は、ナイフ、好ましくは回転ナイフ、最も好ましくはポットナイフ、またはフライス工具、またはその両方である。
【００７４】
＜シート状複合体の折り曲げ＞
シート状複合体は、好ましくは１０〜５０℃の範囲、好ましくは１５〜４５℃の範囲、より好ましくは２０〜４０℃の範囲の温度で折り曲げられる。これは、シート状複合体が前述の範囲の温度を有する場合に達成し得る。さらに、折り曲げ工具は、好ましくはシート状複合体と共に、好ましくは前述の範囲の温度を有する。このために、折り曲げ工具はヒータを有していない。むしろ、折り曲げ工具、またはシート状複合体、またはその両方を冷却できる。さらに、折り曲げは、冷間折り曲げとして５０℃以下の温度で行われることが好ましく、封止は熱封止として５０℃超、好ましくは８０℃超、より好ましくは１２０℃超の温度で行われることが好ましい。前述の条件、特に温度は、好ましくは折り曲げの近傍、例えば、折り曲げ工具のハウジングにも当てはまる。さらに、冷間折り曲げ、または熱封止と組み合わせた冷間折り曲げは、好ましくは１００°未満、好ましくは９０°未満、より好ましくは７０°未満、最も好ましくは５０°未満の折り曲げ形成角度μで適用される。角度μは、２つの隣接する折り曲げ面の間に形成される。
【００７５】
本明細書では、折り曲げは、好ましくは折り曲げ工具の折り曲げエッジを用いて、折り曲げられたシート状合成物に細長い角度形成折り目が生成されるプロセスを意味すると理解される。このために、しばしば、シート状複合体の２つの隣接する領域は、次第に互いに向かって曲げられなければならない。折り曲げは、少なくとも２つの隣接する折り曲げ面を生じさせ、次いで、これらの折り曲げ面は少なくとも部分的に一緒に接合され、容器領域を形成し得る。本発明によれば、接合は、可能な限り気密および水密の接続を形成し得る、当業者に適切であると思われる任意の手段を使用して行うことができる。
【００７６】
さらに、折り曲げ面は、好ましくは９０°未満、好ましくは４５°未満、より好ましくは２０°未満の角度μを形成する。しばしば、折り曲げ面は、折り曲げの端部で互いの上に位置するようになる程度に折り曲げられる。これは重なり合う折り目が次いで、一緒に接合されて、容器の基部または容器の頭部を形成する場合に、特に有利であり、これは多くの場合、切妻または平坦部の形態で構造化される。切妻の配置に関しては、一例としてＷＯ９０／０９９２６Ａ２を参照されたい。
【００７７】
＜密封工具＞
好ましい密封工具は、封止を作り出すように形成される。さらに好ましい密封工具は、少なくとも高温ガス用の出口開口部を含む。さらに好ましい密封工具は、ソノトロード、アンビルまたはその両方を含む。
【００７８】
＜放射線＞
放射線への暴露による加熱の場合、ポリマー層のプラスチックを軟化させるために当業者によって適切であると考えられる任意のタイプの放射線が考慮される。好ましいタイプの放射線は、ＩＲ線、ＵＶ線、およびマイクロ波である。シート状複合材料のＩＲ溶接にも使用されるＩＲ波の場合、波長は０．７〜５μｍの範囲である。また、０．６〜１．６μｍ未満の波長範囲のレーザ光を用いることができる。ＩＲ線の使用に関連して、これらは、当業者に知られている様々な適切なエミッタによって生成される。１〜１．６μｍの範囲の短波エミッタは、好ましくはハロゲンエミッタである。１．６超〜３．５μｍの範囲の中波エミッタは例えば、金属箔エミッタである。石英エミッタは、３．５μｍ超の範囲の長波エミッタとして頻繁に使用される。レーザは、ますます頻繁に使用されるようになっている。０．８〜１μｍの範囲の波長のダイオードレーザ、約１μｍのＮｄ：ＹＡＧレーザ、および約１０．６μｍのＣＯ２レーザが使用される。０．１〜１００ｋＷの出力範囲では、１０〜４５ＭＨｚの周波数範囲の高周波技術が頻繁に使用される。
【００７９】
＜超音波振動＞
超音波振動による加熱の場合、以下の処理パラメータが好ましい：
Ｐ１  ５〜１００ｋＨｚの範囲、好ましくは１０〜５０ｋＨｚの範囲、より好ましくは１５〜４０ｋＨｚの範囲の周波数；
Ｐ２  ２〜１００μｍの範囲、好ましくは５〜７０μｍｋＨｚの範囲、より好ましくは１０〜５０μｍの範囲の振幅；
Ｐ３  ５０〜１０００ｍｓｅｃの範囲、好ましくは１００〜６００ｍｓｅｃの範囲、より好ましくは１５０〜３００ｍｓｅｃの範囲の振動周期（すなわち、ソノトロードまたはインダクタなどの振動体が接触ロッカーのようなシート状複合体に作用する時間）。
放射または振動条件の適切な選択のために、プラスチックの内部共振を考慮し、それらに近い周波数を選択することが有利である。
【００８０】
＜高温固体との接触＞
熱い固体との接触による加熱は、例えば、シート状複合体と直接接触しているホットプレートまたはホットモールドを介して行われ、シート状複合体に熱を伝達する。
【００８１】
＜高温のガス＞
高温ガスへの接触による加熱は、好適なファン、出口開口部もしくはノズル、またはそれらの組合せを用いて、シート状複合体に高温ガス、好ましくは高温空気を導くことによって行い得る。しばしば、接触加熱器と高温ガスが同時に使用される。例えば、シート状複合体から形成され、それを通して高温ガスが流れ、したがって加熱され、適切な開口部を通して高温ガスを伝達する管のための保持装置は、保持装置の壁面および高温ガスとの接触を通してシート状複合体を加熱できる。
【００８２】
試験方法
【００８３】
以下の試験方法を本発明の目的のために使用した。特に明記しない限り、測定は、周囲温度２５℃、周囲空気圧１００ｋＰａ（０．９８６ａｔｍ）および相対湿度５０％で行った。
【００８４】
＜ＭＦＲ値＞
ＭＦＲ値は標準ＩＳＯ１１３３−１：２０１２−０３に従って測定される（特に明記しない限り、１９０℃、２．１６ｋｇである）。
【００８５】
＜密度＞
密度は、標準ＩＳＯ１１８３−１：２０１２−０５に従って測定される。
【００８６】
＜融点＞
融点は、ＩＳＯ１１３５７−１および−５のＤＳＣ法に従って決定される。装置は、以下の測定値を参照して、製造業者の指示に従って較正される：
−インジウム温度−開始温度、
−インジウムの融解エンタルピー、
−亜鉛温度−開始温度
【００８７】
＜ＰＡの粘度数＞
ＰＡの粘度数は、９５％硫酸中の標準ＩＳＯ３０７に従って測定される。
【００８８】
＜酸素透過率＞
酸素透過速度は、標準ＩＳＯ１４６６３−２  Ａｎｎｅｘ  Ｃに従って、２０℃および６５％相対湿度で測定される。
【００８９】
＜板紙含水率＞
板紙の水分含量は、標準ＩＳＯ２８７：２００９に従って測定される。
【００９０】
＜層の接着＞
２つの隣接する層の間の接着は測定中に４０ｍｍ／分で回転する回転ロール上で、これらを９０°剥離試験装置、例えば、Ｉｎｓｔｒｏｎからの「ドイツ回転ホイール固定具」上に固定することによって決定される。試料は幅１５ｍｍのストリップに、予め所定の大きさに切断された。試料の一方の側で、副層は互いに分離され、分離された端部は、垂直に上向きに配向された引張装置にクランプされる。引張装置には、引張力を測定するための測定装置が取り付けられている。ロールの回転中に、副層を互いに分離するのに必要な力が測定される。この力は層間の接着に対応し、Ｎ／１５ｍｍで表される。個々の層の分離は例えば機械的に、または特定の前処理によって、例えば６０℃の３０％酢酸中で３分間試料を軟化させることによって達成し得る。
【００９１】
＜分子量分布＞
分子量分布は、光散乱を使用するゲル浸透クロマトグラフィー：ＩＳＯ１６０１４−３／−５によって測定される。
【００９２】
＜着色剤の検出＞
有機着色剤の検出は、“Ｉｎｄｕｓｔｒｉａｌ  Ｏｒｇａｎｉｃ  Ｐｉｇｍｅｎｔｓ，  Ｔｈｉｒｄ  Ｅｄｉｔｉｏｎ”（Ｗｉｌｌｙ  Ｈｅｒｂｓｔ，  Ｋｌａｕｓ  Ｈｕｎｇｅｒ  Ｃｏｐｙｒｉｇｈｔ  （ｃ）  ２００４  ＷＩＬＥＹ−ＶＣＨ  Ｖｅｒｌａｇ  ＧｍｂＨ  ＆  Ｃｏ．  ＫＧａＡ，  Ｗｅｉｎｈｅｉｍ  ＩＳＢＮ：  ３−５２７−３０５７６−９）に記載されている方法に従って行うことができる。
【００９３】
＜層厚＞
約２．５〜３．０ｃｍ×１．０〜１．５ｃｍの大きさの試料を、試験されるべき複合材料から採取する。試料の長辺は、押出の方向に対して横方向に配置される。試料は、平滑な表面を形成する金属クランプ内に固定される。試料は、２〜３ｍｍを超えて突出してはならない。金属クランプは、切断前に固定される。特に厚紙繊維が存在する場合には、きれいな切断を得るために、金属クランプから突出する試料の部分をコールドスプレーで凍結させる。次いで、この部分を、使い捨てブレード（Ｌｅｉｃａのミクロトームブレード）を使用して除去する。金属クランプ内での試料の保持は、ここで、試料が金属クランプから約３〜４ｍｍ押し出され得る程度まで緩和される。次に、それを再び固定する。光学顕微鏡（Ｎｉｃｏｎ  Ｅｃｌｉｐｓｅ  Ｅ８００）下での検査のために、試料を、レンズの１つ（倍率Ｘ２．５；Ｘ５；Ｘ１０；Ｘ２０；Ｘ５０）下で光学顕微鏡の対物プレート上のサンプルホルダーに置く。適切なレンズは、検査されるべき領域の層の層厚に基づいて選択される。正確なセンタリングは、顕微鏡検査中に行われる。ほとんどの場合、側部照明（スワンネックライト）が光源として使用される。必要に応じて、光学顕微鏡の入射光照明器が追加的にまたは代替的に使用される。試料が最適に鮮鋭化され、照射される場合、複合体の個々の層は認識可能であるべきである。分析による適切な画像処理ソフトウェア（Ａｎａｌｙｓｉｓ）を有するオリンパスカメラ（Ｏｌｙｍｐｕｓ  ＤＰ７１）が、文書化および測定のために使用される。それはまた、個々の層の層厚を決定するためにも使用される。
【００９４】
＜圧縮試験＞
この試験のために、５つの容器を製造し、容器を密封する前に水で満たす。試験の目的は、容器の長手方向軸に沿った圧縮強度を測定することである。それはまた、貯蔵の静的な場合および輸送の動的な場合において、充填された容器の弾力性を評価するために使用され得る。圧縮試験は、ＤＩＮ  ＥＮ  ＩＳＯ１２０４８に従って個々の容器について実施する。容器の前述の貯蔵は、ＤＩＮ  ＥＮ  ＩＳＯ  ２２３３：２０００に従って行われる。使用した測定装置は、ＴＩＲＡｔｅｓｔ  ２８０２５（ドイツ、シャルカウ、９６５２８、２３／２５、Ｅｉｓｆｅｌｄｅｒ  Ｓｔｒａｓｓｅの、Ｔｉｒａ  ＧｍｂＨ）である。最大破断荷重の平均値（荷重値）が決定される。これは、コンテナの故障につながる値を記述する。
【００９５】
＜曲げ抵抗＞
曲げ抵抗は、標準ＩＳＯ２４９３−２：２０１１に記載された曲げ試験方法に従って決定される。測定のために、スウェーデンのＬｏｒｅｎｔｚｅｎ＆ＷｅｔｔｒｅのＬ＆Ｗ曲げ試験機−ｃｏｄｅ１６０を適用する。標準に記載されているように、曲げ抵抗を決定するために使用される試料は、３８ｍｍの幅および５０ｍｍのクランプ長さを有する。そこでは、折り目、折り曲げ、またはエッジを有さない試料のみが曲げ試験に使用される。試料は、ＩＳＯ１８６に従って選択される。曲げ抵抗は、試料を１５°曲げることによって決定される。標準ＩＳＯ２４９３−２：２０１１によって規定された曲げ試験は、２点曲げ試験である。ここで、シート状複合体またはキャリア層が曲げ抵抗を有する方向とは、２点曲げ試験の２つのアタックポイントを結ぶ直線の方向である。好ましくは、この方向が、シート状複合体またはキャリア層が曲げられたときにそれぞれ湾曲する方向である。曲げ抵抗の向きに垂直に、シート状複合体またはキャリア層は、試料がそれを折り曲げるのに十分な大きさの角度だけ偏向される場合、直線の折り曲げ線を形成することが好ましい。
【００９６】
＜長手方向継ぎ目の品質＞
容器の長手方向継ぎ目の封止の質を決定するために、シート状複合体の外側薄片の内面は、シート状複合体の内側薄片の外面から、試験される長手方向継ぎ目に沿って手作業で分離される。分離した薄片の得られた表面を視覚的に評価する。それぞれ３回の試験を実施する。結果を肉眼で評価する。その中で、これらの繊維は、長手方向の継ぎ目の密封がキャリア層の内力よりも強かったことを示すので、より多くの厚紙または紙繊維が分離された薄片の得られた表面上に見え、継ぎ目の質がより良くなる。
【００９７】
本発明は実施例および図面を介して以下でより詳細に説明され、実施例および図面は本発明のいかなる制限も意味しない。さらに、図面は概略的であり、正確な縮尺ではない。
【００９８】
本発明による実施例および本発明によるものではない比較例については、以下の一連の層を有するラミネートを、層状押出プロセスにおいて一般的である押出コーティングシステムを用いて製造した。
【００９９】
【表１】
2019531987.tif 000004
表１：本発明による実施例および比較例で使用された一連の層
【０１００】
＜ラミネート生産＞
上記の表１に示された層からなるラミネートは、Ｄａｖｉｓ  Ｓｔａｎｄａｒｄ社の押出コーティングシステムを適用して製造される。ここで、押出温度は約２８０〜３１０℃の範囲である。±６℃の温度変化は通常のばらつき範囲内であると理解される。±３ｇ／ｍ２の重量変化も同様に通常のばらつき範囲内である。第１のステップでは、ラミネートから製造されるそれぞれの容器のための１つの孔が打抜きによってキャリア層に適用される。続いて、色塗布がフレキソ印刷によってキャリア層上に印刷される。ここでは、ドイツのＳｉｅｇｗｅｒｋ  Ｄｒｕｃｋｆａｒｂｅｎ  ＡＧ＆Ｃｏ．ＫＧａＡ社のＴＳ  ６００系の異なる色の４つのインクが４つの後続の印刷ステップで塗布され、各印刷ステップの後、塗布されたインクは乾燥される。このようにして、４色の印刷装飾が得られる。印刷されたキャリア層は、折り目が付けられ、それによって、キャリア層に折り目線が得られる。特に、以下の図２に示すような長手方向の折り目線が導入される。この場合、長手方向の折り目線は、本キャリア層の板紙材の走行方向または繊維走行に対して垂直に配向される。したがって、製造される直方体容器では、走行方向または繊維走行が容器の４つの長手方向のエッジに垂直に配向される。続いて、外側ポリマー層が装飾に塗布され、それによって孔が覆われる。次のステップでは、バリア層が中間ポリマー層と共にキャリア層に塗布される。続いて、接着促進層および内側ポリマー層をバリア層上に共押出しする。いくつかのポリマー層の塗布を可能にするために、ポリマーは押出機中で溶融される。層のポリマーを塗布するために、得られたポリマー溶融物は、供給ブロックを介してノズルに供給され、そこから基板に押し出される。
【０１０１】
＜容器製造＞
さらに、上記のようにして得られたラミネートは区画に切断され、それぞれの区画はそれから単一の容器を製造するのに適している。その中で、区画の各々は、上述の孔の１つを含む。各部分から、図２に示すように、４つの長手方向折り目線に沿って折り曲げ、重なり合う折り曲げ領域（長手方向リム）を互いに封止することにより、容器前駆体が得られ、これにより、長手方向継ぎ目が得られる。この容器前駆体から、ドイツ、リンニッヒ、ＳＩＧ  Ｃｏｍｂｉｂｌｏｃの充填装置ＣＦＡ  ７１２を使用して、図６に示すような密封容器（「レンガ型」）が形成される。そこでは、底部領域が折り曲げによって形成され、熱封止によって密封される。このようにして、開放上部領域を有するカップが得られる。カップは過酸化水素を用いて滅菌される。さらに、カップは水で満たされる。さらに折り曲げて超音波封止することにより、孔を有するカップの上部領域が密封される。このようにして、密封され充填された容器が得られる。さらに、開封補助具が容器に取り付けられ、孔を覆う。
【０１０２】
以下の表２に要約される長手方向継ぎ目の幾何学的形状は、実施例および比較例において生成された。表２では、キャリア層のより薄い厚さがこの層においてキャリア層が削剥されたことを意味する。削剥されたキャリア層の厚さは２３０μｍである。キャリア層のより厚い厚さは、厚さが大きいキャリア層ほど、キャリア層がラミネートのこの層において削剥されていないことを意味する。キャリア層が全ての層において等しい厚さである場合、キャリア層がこの壁面領域では削剥されされていないことを意味する。未削剥のキャリア層は４３０μｍの厚さを有する。削剥はポットナイフを用いて行われた。層同士の接合は、ポリマーの熱封止として行われた。
【０１０３】
【表２】
2019531987.tif 000005
表２：実施例および比較例による長手方向の継ぎ目形状
【０１０４】
比較例１では、キャリア層は長手方向に削剥されていない。キャリア層は、４３０μｍの厚さを有する。したがって、長手方向の継ぎ目については、ラミネートの折り曲げおよびラミネートの折り曲げによって継ぎ目が生成されなかった。したがって、折り曲げによって生成される第２の層は存在しない。削剥されないので、第１の壁面領域と第２の壁面領域は同一である。比較例１による長手方向継ぎ目では、第１の層が第３の層に直接接合される第３の壁面領域は存在しない。図７では、この継ぎ目の幾何学的形状が容器前駆体において示されている。
【０１０５】
比較例２では、第２層のキャリア層が周辺領域においてのみ削剥された。第１の層上への第２の層の折り曲げは、キャリア層の非削剥領域で生成された。したがって、第１の壁面領域の第２の層のキャリア層は第１の層よりも薄く削剥されているが、第２の壁面領域では削剥されておらず、したがって、第１の層のように厚くなっている。比較例２による長手方向継ぎ目では、第１の層が第３の層に直接接合される第３の壁面領域は存在しない。比較例２の継ぎ目形状は、図１０に容器前駆体で示されている。
【０１０６】
実施例１では、キャリア層を削剥し、削剥した領域を第１の層上に完全に折り曲げて継ぎ目を作り出し、それによって第２の層を得た。したがって、第２の層において、第１の壁面領域および第２の壁面領域の両方におけるキャリア層は、第１の層におけるキャリア層よりも薄い。したがって、第１の壁面領域と第２の壁面領域とは同一である。実施例１による長手方向継ぎ目では、第１の層が第３の層に直接接合される第３の壁面領域は存在しない。実施例１の継ぎ目の幾何学的形状は、図８に容器前駆体で示されている。
【０１０７】
実施例２では、キャリア材をラミネートの周縁領域で削剥し、削剥領域を折り曲げた。このようにして、第１の壁面領域および第２の壁面領域において削剥された第２の層によって直接的に重ねて、第１の層で削剥されたキャリア層が得られた。実施例２によれば、長手方向継ぎ目において、第１の層が第３の層に直接接合される第３の壁面領域は存在しない。実施例２の継ぎ目の幾何学的形状は、図９に容器前駆体で示されている。
【０１０８】
本発明による実施例３は、実施例２と同じ方法で生成されたが、削剥された第２の層は、第１の層の削剥されていない領域に接触するように、第１の層の削剥された領域に亘って折り曲げられた。これは、削剥された第２の層と削剥されていない第３の層とが、削剥されていない第１の層を重ねた第１の壁面領域をもたらした。実施例３によれば、第２の壁面領域では、削剥された第２の層と、削剥されていない第３の層とが、削剥された第１の層を重ねる。実施例３による長手方向継ぎ目では、第１の層が第３の層に直接接合される第３の壁面領域は存在しない。実施例３の継ぎ目の幾何学的形状は、図３に容器前駆体で示されている。
【０１０９】
本発明による実施例４は実施例３と同様であるが、ここでは第３の層が第１の層に接触するように第２の壁層を越えて延在する。したがって、実施例４による長手方向継ぎ目には、第１の層が第３の層に直接接合される第３の壁面領域がある。実施例４の継ぎ目の幾何学的形状は、図４に容器前駆体で示されている。
【０１１０】
上記の実施例および比較例による容器を、上記の圧縮試験によってそれらの安定性に関する試験をした。さらに、製造プロセス中に製造された規格外の容器前駆体ならびに平均処理速度を評価した。
【０１１１】
【表３】
2019531987.tif 000006
表３：最高破断荷重（ＤＩＮ  ＥＮ  ＩＳＯ１２０４８による）、規格外の容器前駆体の割合、および平均処理速度に基づく容器の欠陥
表３に示すように、実施例に従って製造された容器は、比較例の容器よりも安定性がある。実施例２〜４の容器は、特に有利であることが判明した。また、比較例の容器の製造プロセスでは、より規格外の容器前駆体が生成される。実施例３および４による容器の製作において、規格外の容器前駆体のパーセンテージは０％である。さらに、表３から、実施例に従って製造された容器は、より迅速に製造され得ることが明らかである。平均処理速度は、実施例３および４で最も高い。全体として、実施例４の結果が最も有利である。
【０１１２】
さらなる実施例Ａ〜Ｊについて、さらなる容器を上記実施例３に従って製造した（継ぎ目の形状が図３に示されている）。その中で、上記のように印刷された４色印刷装飾は、以下の表４に示される着色剤の割合を含む。実施例Ａ〜Ｊの容器の長手方向の継ぎ目は、上述の試験方法に従って、それらの品質について試験された。これに関連して、表４において、＋＋＋＋は＋＋＋よりも長手方向継ぎ目の品質が良好であることを意味し、＋＋＋は＋＋よりも品質が良好であり、＋＋は＋よりも品質が良好であり、＋は０よりも品質が良好であることを意味する。
【０１１３】
【表４】
2019531987.tif 000007
表４：ラミネートの色塗布中の着色剤の割合に対する容器の長手方向継ぎ目の品質依存性
【０１１４】
さらなる例ａ〜ｊについて、さらなる容器が、上記の例４に従って製造された（継ぎ目の幾何学的形状が図４に示されている）。その中で、上記のように印刷された４色印刷装飾は、以下の表５に示される着色剤の割合を含む。実施例ａ〜ｊの容器の長手方向の継ぎ目は、上述の試験方法に従って、それらの品質について試験された。これに関連して、表５において、＋＋＋＋＋は＋＋＋＋よりも長手方向継ぎ目の品質が良好であることを意味し、＋＋＋＋は＋＋＋よりも品質が良好であり、＋＋＋は＋＋よりも品質が良好であり、＋＋は＋よりも品質が良好であることを意味する。
【０１１５】
【表５】
2019531987.tif 000008
表５：ラミネートの色塗布中の着色剤の割合に対する容器の長手方向継ぎ目の品質依存性
【図面の簡単な説明】
【０１１６】
図面において、
【図１】シート状複合体の概略断面図である。
【図２】容器前駆体の概略図である。
【図３】容器前駆体の長手方向継ぎ目を通る概略断面図である。
【図４】別の容器前駆体の長手方向継ぎ目を通る概略断面図である。
【図５】図５ａ）〜図５ｆ）は、本発明の容器前駆体の長手方向継ぎ目の作製図である。
【図６】密封容器の概略図である。
【図７】容器前駆体の長手方向の継ぎ目を通る概略断面図である。
【図８】別の容器前駆体の長手方向継ぎ目を通る概略断面図である。
【図９】別の容器前駆体の長手方向継ぎ目を通る概略断面図である。
【図１０】別の容器前駆体の長手方向継ぎ目を通る概略断面図である。
【発明を実施するための形態】
【０１１７】
図１は、本発明において使用されるシート状複合体１００の概略断面図を示す。シート状複合体１００は、シート状複合体１００の外面１０１からシート状複合体１００の内面１０２に向かう一連の層として、外側ポリマー層１０３、色塗布１０４、キャリア層１０５、中間ポリマー層１０６、バリア層１０７、接着促進層１０８、内側ポリマー層１０９を含む。ここで、色塗布は、様々な色の２つのプリントを含む。図１のシート状複合体１００の層は、上記の実施例に関連して表１に示された層である。
【０１１８】
図２は、容器前駆体２００の概略図を示す。ここに示された容器前駆体２００は、単一の密封容器６００、特に図６に示された密封容器６００の製造に適したスリーブであり、容器前駆体２００は内側２０１を取り囲んでいる。容器前駆体２００は図１のシート状複合体１００の予め切断されて一体的になっている壁面を有する。さらに、スリーブは上部領域２０２と底部領域２０３とを有する。上部領域２０２および底部領域２０３は、それぞれ折り目線２１２を含む。上部領域２０２および底部領域２０３は、折り目線２１２に沿って折り曲げ、封止することによって、それぞれ密封できる。したがって、図６に示すような密封容器６００は、スリーブから得ることができる。したがって、容器前駆体２００は、密封容器６００の製造プロセスで製造された前駆体である。容器前駆体２００では、シート状複合体１００が長手方向折り目線に沿って折り曲げられており、それによって、４つの長手方向折り目２０４または長手方向エッジ２０４が得られる。スリーブはさらに、シート状複合体１００の長手方向エッジが互いに封止された長手方向継ぎ目２０６を含む。長手方向継ぎ目２０６は、第１の壁面領域２０７および第２の壁面領域２０８を含む。容器前駆体２００の円周２０５は、太い破線で示されている。第１の壁面領域２０７は、円周２０５に沿って３ｍｍの第１の幅２０９を有する。第２の壁面領域２０８は、円周２０５に沿って２ｍｍの第２の幅２１０を有する。容器前駆体３００は、キャリア層１０５に孔２１１をさらに備える。この孔２１１は、孔被覆層としての外側ポリマー層１０３（ここでは図示せず）、中間ポリマー層１０６（ここでは図示せず）、バリア層１０７、接着促進層１０８（ここでは図示せず）および内側ポリマー層１０９（ここでは図示せず）によって覆われている。図２に見られるように、外面１０１は外側を向いており、したがって、容器前駆体２００の周囲、すなわち、内側２０１から離れている。
【０１１９】
図３は、容器前駆体２００の長手方向継ぎ目２０６の概略断面図である。なお、図２には容器前駆体２００が示されているが、ここではシート状複合体１００の層として、バリア層１０７およびキャリア層１０５のみが示されている。しかしながら、未削剥領域では、図１に示されるシート状複合体１００のさらなる層も同様に存在することが理解される。長手方向継ぎ目２０６は、第１の壁面領域２０７および第２の壁面領域２０８を含む。第１の壁面領域２０６および第２の壁面領域２０８は互いに当接する。容器前駆体２００のシート状複合体１００は壁面を形成する。この壁面は、容器前駆体２００の内側２０１を少なくとも部分的に取り囲んでいる。図３では、容器前駆体２００の内側２０１が長手方向継ぎ目２０６の下に、したがって容器前駆体２００内に描かれている。さらに、壁面は、第１の壁面領域２０７および第２の壁面領域２０８を含む。第１の壁面領域２０７は、シート状複合体１００のそれぞれにおいて、内側２０１から外側に向かう一連の層として、第１の層３０１、第２の層３０２、および第３の層３０３を部分的に含む。第１の壁面領域２０７において、第１の層３０１は第２の層３０２に接合され、第２の層３０２は第３の層３０３に接合される。ここで、第１の層３０１は、第１の層３０１の外側ポリマー層１０３との熱封止手段によって、第２の層３０２に熱封止される。第２の層３０２は削剥加工されているので、外側ポリマー層１０３を備えていない。さらに、第２の層３０２は、第２の層３０２および第３の層３０３の内側ポリマー層１０９との熱封止手段によって、第３の層３０３に熱封止される。第２の壁面領域２０８は、シート状複合体１００のそれぞれにおいて、第１の層３０１、第２の層３０２、および第３の層３０３を、内側２０１から外側への一連の層として部分的に含む。第２の壁面領域２０８において、第２の層３０２は、第２の層３０２および第３の層３０３の内側ポリマー層１０９との熱封止手段によって、第３の層３０３に接合される。第２の壁面領域２０８では、第１の層３０１は第２の層３０２に接合されていない。第１の壁面領域２０７において、第２の層３０２でのキャリア層１０５の層厚は、第１の層３０１および第３の層３０３における層厚よりも小さい。第２の壁面領域２０８において、第３の層３０３でのキャリア層１０５の層厚は、第１の層３０１および第２の層３０２における層厚よりも大きい。第１の壁面領域２０７は、容器前駆体２００の円周２０５に沿って３ｍｍの第１の幅２０９を有する。第２の壁面領域２０８は、容器前駆体２００の円周２０５に沿って２ｍｍの第２の幅２１０を有する。図３の長手方向継ぎ目２０６の構造は、上記の実施例３に対応する。
【０１２０】
図４は、別の容器前駆体２００の長手方向継ぎ目２０６の概略断面図を示す。この場合、長手方向継ぎ目２０６は図２の長手方向継ぎ目２０６として設計されているが、図４では、壁面は容器前駆体２００の円周２０５に沿って５ｍｍの第３の幅４０２を有する第３の壁面領域４０１を備えている。第３の壁面領域４０１は、内側２０１から第１の層３０１および第３の層３０３を外側に向かう一連の層として部分的に含み、それぞれのシート状複合体の中で、第３の壁面領域３０３において、第１の層３０１は、第１の層の外側ポリマー層１０３および第３の層３０３の内側ポリマー層１０９を介して熱封止される。第３の壁面領域４０１は、第１の壁面領域２０７に当接する。第２の壁面領域２０８では、第１の層３０１および第２の層３０２は接触しているが、互いに封止されていない。図４に示される長手方向継ぎ目２０６の構造は、上記の実施例４に対応する。
【０１２１】
図５ａ）〜図５ｆ）は、本発明の容器前駆体２００の長手方向継ぎ目２０６を作製する図を示す。部分図ａ）〜ｆ）は、時系列の事象を示す。使用されるシート状複合体１００は図１に示されるものであるが、簡略化のために、ここではキャリア層１０５およびバリア層１０７のみが示されている。図５ｂ）では、キャリア層１０５が削剥される。図５ｃ）〜図５ｅ）では、シート状複合体が折り曲げられる。図５ｆ）では、図４の長手方向継ぎ目２０６が、シート状複合体１００の層を互いに封止することによって得られる。
【０１２２】
図６は、密封容器６００の概略図を示す。密封容器６００は、折り目線２１２に沿って図２の容器前駆体２００を折り曲げ、折り曲げた領域を封止し、上部領域２０２および底部領域２０３を封止することによって得られる。したがって、密封容器６００は、図１のシート状複合体１００および図３の長手方向継ぎ目２０６を含み、密封容器６００は少なくとも１２のエッジをさらに含み、そのうちの４つは、長手方向エッジ２０４である。密封容器６００は、食品６０１を含む内側を取り囲む。食品６０１は液体であってもよいが、固体成分を含んでもよい。図６に示される密封容器６００は、一体設計である。さらに、密封容器６００には、開放の容易性を改善するための取付具を設けることができる。ここで、シート状複合体１００のキャリア層１０５の孔２１１は、密封容器６００に取り付けられた開口補助具を有する蓋６０２によって覆われている。密封容器６００は、直方体状のいわゆるレンガ型である。
【０１２３】
図７は、容器前駆体の長手方向継ぎ目７００の概略断面図である。長手方向継ぎ目２０６の構造は、比較例１に相当する。簡略化のために、シート状複合体１００のキャリア層１０５およびバリア層１０７のみがここに示されている。
【０１２４】
図８は、容器前駆体２００の長手方向継ぎ目２０６の概略断面図である。長手方向継ぎ目２０６の構造は、実施例１に対応する。簡略化のために、シート状複合体１００のキャリア層１０５およびバリア層１０７のみがここに示されている。
【０１２５】
図９は、容器前駆体の長手方向継ぎ目７００の概略断面図である。長手方向継ぎ目２０６の構造は、実施例２に対応する。長手方向継ぎ目２０６の構造は、実施例２に対応する。簡略化のために、シート状複合体１００のキャリア層１０５およびバリア層１０７のみがここに示されている。
【０１２６】
図１０は、容器前駆体の長手方向継ぎ目７００の概略断面図である。長手方向継ぎ目２０６の構造は、比較例２に相当する。簡略化のために、シート状複合体１００のキャリア層１０５およびバリア層１０７のみがここに示されている。
【符号の説明】
【０１２７】
１００：シート状複合体
１０１：外面
１０２：内面
１０３：外側ポリマー層
１０４：色塗布
１０５：キャリア層
１０６：中間ポリマー層
１０７：バリア層
１０８：接着促進層
１０９：内側ポリマー層
２００：本発明の容器前駆体
２０１：内側
２０２：上部領域
２０３：底部領域
２０４：長手方向エッジ／長手方向折り目
２０５：周囲
２０６：長手方向の継ぎ目
２０７：第１の壁面領域
２０８：第２の壁面領域
２０９：第１の幅
２１０：第２の幅
２１１：孔
２１２：折り目線
３０１：第１層
３０２：第２層
３０３：第３層
４０１：第３の壁面領域
４０２：第３の幅
６００：本発明の密封容器
６０１：食品
６０２：開口補助具を備えた蓋
【図１】
2019531987.tif 000009
【図２】
2019531987.tif 000010
【図３】
2019531987.tif 000011
【図４】
2019531987.tif 000012
【図５】
2019531987.tif 000013
【図６】
2019531987.tif 000014
【図７】
2019531987.tif 000015
【図８】
2019531987.tif 000016
【図９】
2019531987.tif 000017
【図１０】
2019531987.tif 000018
【国際調査報告】
2019531987.tif 000019
2019531987.tif 000020